(57)【要約】  物体を生産する方法が開示され、物体は金属又は合金で作られており、所望の形状を有し、かつ非多孔質である。この方法は、第１の平均溶質レベルを有するいくらかの金属又は合金を提供し、提供された金属又は合金を使用してネットシェイプ又はニアネットシェイプ製造工程を実行して、中間物体を生産する。中間物体は、所望の形状を有し、非多孔質であり、かつ第２の平均溶質レベルを有する。第２の平均溶質レベルは、第１の平均溶質レベル以上である。この方法は更に、中間物体に第３の平均溶質レベルをもたらすように、中間物体の少なくともバルクの溶質レベルを変更するよう溶質レベル変更工程を中間物体に対して実行し、これにより物体を提供することを含み、第３の平均溶質レベルは、第２の平均溶質レベルとは異なる。
2014522452.tif 000002
【特許請求の範囲】
【請求項１】
物体を生産する方法であって、
前記物体は金属又は合金で作られており、前記物体は所望の形状を有し、前記物体は非多孔質物体であり、
前記方法は、
いくらかの金属又は合金を提供し、前記提供された金属又は合金は、第１の平均溶質レベルを有し、
前記提供された金属又は合金を使用して、ネットシェイプ又はニアネットシェイプ製造工程を実行して、中間物体を生産し、ここで、
前記中間物体は、前記所望の形状を有し、
前記中間物体は、非多孔質物体であり、
前記中間物体は、第２の平均溶質レベルを有し、前記第２の平均溶質レベルは、前記第１の平均溶質レベル以上であり、
前記中間物体の少なくともバルクの前記溶質レベルを変更して、第３の平均溶質レベルを有する前記中間物体を提供するように、前記中間物体に対して溶質レベル変更工程を実行し、これにより、前記物体を提供することを含み、ここで、
前記第３の平均溶質レベルは、前記第２の平均溶質レベルとは異なる、
方法。
【請求項２】
前記第３の平均溶質レベルは、前記第１の平均溶質レベルより低い、請求項１に記載の方法。
【請求項３】
前記溶質レベル低減工程は、前記中間物体が、その形状及び固体密度を実質的に保持するように実行される、請求項１又は請求項２に記載の方法。
【請求項４】
前記物体はチタン合金で作られており、前記提供された金属又は合金はチタン合金である、請求項１〜請求項３のいずれか一項に記載の方法。
【請求項５】
前記物体はＴｉ−６Ａｌ−４Ｖで作られている、請求項１〜請求項４のいずれか一項に記載の方法。
【請求項６】
前記物体はＴｉ−３Ａｌ−２．５Ｖで作られている、請求項１〜請求項４のいずれか一項に記載の方法。
【請求項７】
前記溶質レベルは、酸素レベル、炭素レベル、水素レベル、又は窒素レベルのうちの１つである、請求項１〜請求項６のいずれか一項に記載の方法。
【請求項８】
前記溶質レベルは、酸素レベルである、請求項７に記載の方法。
【請求項９】
前記溶質レベル変更工程を実行するステップは、前記中間物体の少なくとも部分を流体にさらすことを含み、ここで、前記流体は化学反応物を含み、前記化学反応物は、前記金属又は合金とは異なるレベルの前記溶質に対する反応性を有する、請求項１〜請求項８のいずれか一項に記載の方法。
【請求項１０】
前記化学反応物はアルカリ土類金属である、請求項９に記載の方法。
【請求項１１】
前記アルカリ土類金属はカルシウムである、請求項１０に記載の方法。
【請求項１２】
前記流体はフラックス材料を更に含み、前記フラックス材料は、前記化学反応物と前記金属又は合金との間の反応生成物の前記物体の表面からの除去を促進するためのものである、請求項９〜請求項１１のいずれか一項に記載の方法。
【請求項１３】
前記フラックス材料は塩化カルシウムである、請求項１１に記載の方法。
【請求項１４】
前記流体は液体である、請求項９〜請求項１３のいずれか一項に記載の方法。
【請求項１５】
前記流体は蒸気である、請求項９〜請求項１３のいずれか一項に記載の方法。
【請求項１６】
生産された前記物体、及び前記中間物体は、それぞれ９２％から１００％までの範囲内の固体密度を有する、請求項１〜請求項１５のいずれか一項に記載の方法。
【請求項１７】
前記金属又は合金のある量は、粉末形態で提供される、請求項１〜請求項１６のいずれか一項に記載の方法。
【請求項１８】
前記提供された金属又は合金は、混合された粉末の形態である、請求項１７に記載の方法。
【請求項１９】
前記混合された粉末は、Ｔｉ−６Ａｌ−４Ｖ粉末と、チタン粉末とを含む、請求項１８に記載の方法。
【請求項２０】
前記ネットシェイプ又はニアネットシェイプ製造工程は、キャスティング、パーマネントモールドキャスティング、粉末冶金、線形摩擦溶接、金属射出成形、ラピッドプロトタイピング、スプレーフォーミング、及び超塑性成形からなる群から選択される、請求項１〜請求項１９のいずれか一項に記載の方法。
【請求項２１】
前記ネットシェイプ又はニアネットシェイプ製造工程は、金属射出成形である、請求項２０に記載の方法。
【請求項２２】
前記溶質レベル変更工程は、
前記中間物体からある量の溶質を除去し、これにより、前記中間物体の平均溶質レベルを低減させ、
前記中間物体にある量の溶質を追加し、これにより、前記中間物体の平均溶質レベルを増加させることを含み、ここで、
前記中間物体の前記平均溶質レベルが低減させられる量は、前記中間物体の平均溶質レベルが増加させられる量より大きい、
請求項１〜請求項２１のいずれか一項に記載の方法。
【請求項２３】
前記ある量の溶質を追加するステップは、前記ある量の溶質を除去するステップの後で実行される、請求項２２に記載の方法。
【請求項２４】
前記第１の平均溶質レベルは、２３００重量パーツパーミリオンと１００００重量パーツパーミリオンとの間、５０００重量パーツパーミリオンと１００００重量パーツパーミリオンとの間、及び、１００００重量パーツパーミリオンより高い、からなる範囲の群から選択される範囲内のレベルである、請求項１〜請求項２３のいずれか一項に記載の方法。
【請求項２５】
前記第３の平均溶質レベルは、１０００重量パーツパーミリオンと２３００重量パーツパーミリオンとの間、１３００重量パーツパーミリオンと１８００重量パーツパーミリオンとの間、１７００重量パーツパーミリオンと１８００重量パーツパーミリオンとの間、２０００重量パーツパーミリオン未満、１３００重量パーツパーミリオン未満、及び、１０００重量パーツパーミリオン以下、からなる範囲の群から選択される範囲内のレベルである、請求項１〜請求項２４のいずれか一項に記載の方法。
【請求項２６】
前記溶質レベル低減工程を実行するステップは、前記中間物体を１０００℃と１２００℃との間まで加熱することを含む、請求項１〜請求項２５のいずれか一項に記載の方法。
【請求項２７】
前記溶質レベル変更工程を実行して、前記中間物体の少なくとも前記バルクの前記溶質レベルを変更することは、
前記中間物体の表面からある量の溶質を除去し、
前記中間物体の前記表面から前記ある量の溶質を除去した後、前記中間物体に対して均一化工程を実行して、前記中間物体内の前記溶質レベルの均一性を増加させること
を含む、請求項１〜請求項２６のいずれか一項に記載の方法。
【請求項２８】
前記均一化工程は、前記物体内の溶質レベルが、前記物体全体を通して実質的に均一であるように実行される、請求項２７に記載の方法。
【請求項２９】
前記均一化工程を実行するステップは、前記物体を１０００℃と１３００℃との間まで、０．５時間と１００時間との間にわたって加熱することを含む、請求項２７又は請求項２８に記載の方法。
【請求項３０】
請求項１〜請求項２９のいずれか一項に記載の方法を実行することによって生産される物体。
【請求項３１】
物体を生産する方法であって、前記方法は、実質的に、添付の図面を参照して本明細書中で説明されている通りである、方法。
【請求項３２】
添付の図面を参照して本明細書中で説明されている通りの物体。
【発明の詳細な説明】
【技術分野】
【０００１】
本発明は、物体、特に、金属又は合金で作られた物体の生産に関する。
【背景技術】
【０００２】
チタン合金は、航空宇宙、医療、スポーツ、及びレジャー部門を含む、多くの市場部門で使用される。
【０００３】
一般に、チタン合金部品又は部材の製造は、機械加工工程、又は鍛造と機械加工工程との組み合わせによって行われる。一部の部品はまた、キャスティング及び粉末冶金ルートを使用して作られる。
【０００４】
一般に、チタン合金は酸素を固溶体中に含む。酸素は、合金を強化し、硬化させる傾向がある。しかし、合金内の酸素レベルが高すぎる場合、靱性及び延性が低減させられる可能性がある。
【０００５】
チタンは、酸素を吸収する比較的強い親和力を有する。鍛造及び熱処理を含む、チタン合金部材を生産する際に実行される多くの処理操作は、合金内に酸素を導入する傾向がある。しかし、酸素のこの導入は、通常、部材の表面付近の薄い領域に限定される。この層は、所望される場合、機械切削されるか、何らかの他の手法で除去されることが可能である。
【０００６】
粉末冶金製造は、代替のルートに勝る多数の利点をもたらす傾向がある。例えば、ニアネットシェイプ部材が、非常に少ない廃棄物を伴って生産され得る。また、機械加工することは法外に高価である可能性がある比較的複雑な形状が、比較的容易に作られ得る。
【０００７】
しかし、高品質チタン合金粉末は、比較的高価な傾向がある。粉末のコストは、総製造コストの非常に大きな部分である傾向がある。
【０００８】
より安価な合金粉末が入手可能である。これらは、その比較的高い酸素含有量のため構造部品の生産には適していない。
【０００９】
また、チタン合金粉末を例えば粉末の生産において、粉末の処理において、及び、粉末の熱間圧縮又は部分溶融による固体材料化において使用する場合、チタン合金粉末の比較的大きな表面積に起因して、酸素吸収が特に大きな問題となる傾向がある。
【００１０】
チタン合金粉末は、酸素含有量を低減させるために高温で化学処理されてもよい。同様の方法が、チタン合金部材に対してそれらの部材の表面上の、又は表面のすぐ下の酸素汚染を除去するために使用されている。
【００１１】
しかし、チタン粉末については、そのような高温化学処理は、粉末粒子が焼結される強い傾向のため細かい粉末サイズ（例えば、金属射出成形において使用されるもの）には適用可能でない傾向がある。
【００１２】
米国特許出願公開第２００５／１３９４８３号明細書では、金属塩を精製する方法が開示されている。この方法は、アルカリ金属塩、アルカリ土類金属塩、又はこれらの混合物を融解することによって形成された金属塩を、チタン、チタン合金、ジルコニウム、及びジルコニウム合金のうちの１つ以上と接触させることを含む。金属塩は、チタン又はチタン合金で作られた容器、あるいは、チタン又はチタン合金で裏打ちされた容器内で融解される。
【００１３】
英国特許第７９７９３４号明細書では、酸素含有チタン金属から酸素を除去する方法が開示されている。この方法は、アルカリ金属フルオチタネートを引き合わせることを含む。
【００１４】
英国特許第７１８２１１号明細書では、チタンシートを１０００℃の温度においてカルシウム浴中で処理することが開示されている。
【００１５】
英国特許第６９８７５３号明細書では、チタンを流体媒質内で９００℃以上の温度においてカルシウム又は水酸化カルシウムと共に処理することを含む、酸素を含むチタンの精製の工程が開示されている。
【００１６】
英国特許第１４５００３９号明細書では、ある形状に固められた金属粉末から酸素を除去する方法が開示されている。金属粉末中に含まれる炭素が、酸素を除去するために使用される。しかし、この工程は、酸化炭素（気体）が物体から除去されることが可能なように、物体が開放多孔性を有する間に実行されなければならない。この脱酸素工程は、完全密度、又はほぼ完全密度の物体に対しては、有用ではない傾向がある。更に、開示された方法は、チタン、又はチタン合金物体には有効ではない傾向がある。
【発明の概要】
【課題を解決するための手段】
【００１７】
第１の態様では、本発明は、物体を生産する方法を提供し、物体は、金属又は合金で作られており、物体は、所望の形状を有し、物体は、非多孔質物体であり、この方法は、いくらかの金属又は合金を提供し（提供された金属又は合金は、第１の平均溶質レベルを有し）、提供された金属又は合金を使用して、ネットシェイプ又はニアネットシェイプ製造工程を実行して、中間物体を生産し（ここで、中間物体は、所望の形状を有し、中間物体は、非多孔質物体であり、中間物体は、第２の平均溶質レベルを有し、第２の平均溶質レベルは、第１の平均溶質レベル以上であり）、中間物体に対して溶質レベル変更工程を実行して、中間物体の少なくともバルク（すなわち、中間物体の本体の大部分）の溶質レベルを、第３の平均溶質レベルを中間物体にもたらすように変更し、これにより、物体を提供することを含み、ここで、第３の平均溶質レベルは、第２の平均溶質レベルとは異なる。
【００１８】
第３の平均溶質レベルは、第１の平均溶質レベルより低くてもよい。
【００１９】
溶質レベル低減工程は、中間物体が、その形状及び固体密度を実質的に保持するように実行されてもよい。
【００２０】
更なる態様では、本発明は、第１の態様による方法を実行することによって生産される物体を提供する。
【００２１】
更なる態様では、本発明は、物体を処理する方法を提供し、物体は、金属又は合金で作られており、物体は、第１の平均溶質レベルを有し、この方法は、物体に対して溶質レベル変更工程を実行して、物体の表面から溶質を追加又は除去し、これにより、第２の平均溶質レベルと、溶質レベルの、増加した勾配とを有する物体を生産し、第２の平均溶質レベルを有する物体に対して均一化工程を実行して、第２の平均溶質レベルを有する物体内の溶質レベルの勾配を低減させることを含む。
【００２２】
更なる態様では、本発明は、第２の平均溶質レベルを有する物体を生産する方法を提供し、ここで、第２の平均溶質レベルは、所望されるレベルに等しく、又は、所望される範囲内であり、物体は、金属又は合金で作られており、この方法は、第１の平均溶質レベルを有する原材料から、物体を形成して、形成された物体を生産し、形成された物体に対して溶質レベル変更工程を実行して、形成された物体の表面から溶質を追加又は除去し、これにより、形成された物体の平均溶質レベルを、第２の平均溶質レベルに変更し、第２の平均溶質レベルを有する物体に対して均一化工程を実行して、第２の平均溶質レベルを有する物体内の溶質を拡散させることを含む。
【００２３】
溶質レベル変更工程は、物体内の平均溶質レベルを低減させるために実行されてもよい。
【００２４】
溶質レベル変更工程は、溶質レベル減少工程を実行することと、溶質レベル増加工程を実行することとを含んでもよく、ここで、溶質レベル減少工程、及び溶質レベル増加工程は、物体に対して、均一化工程が実行される前に実行され、溶質レベル減少工程は、物体の表面から溶質を除去し、これにより、物体の平均溶質レベルを低減させるために実行され、溶質増加工程は、物体の表面に溶質を追加し、これにより、物体の平均溶質レベルを増加させるために実行され、平均溶質レベルが、溶質レベル減少工程の間に低減させられる量は、平均溶質レベルが、溶質増加工程の間に増加させられる量とは異なる。
【００２５】
金属又は合金は、以下の金属のうちの１つ以上を含んでもよい。チタン、タンタル、バナジウム、ジルコニウム、モリブデン、ニオブ。
【００２６】
金属又は合金は、チタン合金であってもよい。
【００２７】
合金は、Ｔｉ−６Ａｌ−４Ｖであってもよい。
【００２８】
溶質は、以下のうちの１つであってもよい。酸素、炭素、水素、又は窒素。
【００２９】
溶質は、酸素であってもよい。
【００３０】
第２の平均溶質レベルは、１０００重量パーツパーミリオンと２３００重量パーツパーミリオンとの間であってもよい。
【００３１】
第２の平均溶質レベルは、１３００重量パーツパーミリオンと１８００重量パーツパーミリオンとの間であってもよい。
【００３２】
第２の平均溶質レベルは、１７００重量パーツパーミリオンと１８００重量パーツパーミリオンとの間であってもよい。
【００３３】
第２の平均溶質レベルは、２０００重量パーツパーミリオン未満であってもよい。
【００３４】
第２の平均溶質レベルは、１３００重量パーツパーミリオン未満であってもよい。
【００３５】
第１の平均溶質レベルは、２３００重量パーツパーミリオンと１００００重量パーツパーミリオンとの間であってもよい。
【００３６】
第１の平均溶質レベルは、５０００重量パーツパーミリオンと１００００重量パーツパーミリオンとの間であってもよい。
【００３７】
第１の平均溶質レベルは、１００００重量パーツパーミリオンより高くてもよい。
【００３８】
均一化工程を実行するステップは、第２の平均溶質レベルを有する物体全体を通して物体内の溶質レベルが実質的に均一であるように実行されてもよい。
【００３９】
物体は、金属射出成形工程を使用して粉末形態の合金から作られてもよい。
【００４０】
溶質レベル変更工程を実行するステップは、物体の少なくとも一部を流体にさらすことを含んでもよく、ここで、流体は化学反応物を含み、化学反応物は、合金とは異なるレベルの溶質に対する反応性を有する。
【００４１】
化学反応物は、アルカリ土類金属（例えば、カルシウム）であってもよい。
【００４２】
流体は、フラックス材料を更に含んでもよく、フラックス材料は、化学反応物と合金との間の反応生成物の、物体の表面からの除去を促進するためのものである。
【００４３】
フラックス材料は、塩化カルシウムであってもよい。
【００４４】
流体は、蒸気であってもよい。
【００４５】
溶質レベル変更工程を実行するステップは、物体を１０００℃と１２００℃との間まで加熱することを含んでもよい。
【００４６】
均一化工程を実行するステップは、物体を１０００℃と１３００℃との間まで加熱することを含んでもよい。
【００４７】
物体を１０００℃と１３００℃との間まで加熱することは、０．５時間と１００時間との間にわたって実行されてもよい。
【００４８】
更なる態様では、本発明は、物体を処理する装置を提供し、物体は、金属又は合金で作られており、物体は、第１の平均溶質レベルを有し、この装置は、物体に対して溶質レベル変更工程を実行して、物体の表面から溶質を追加又は除去し、これにより、第２の平均溶質レベルと、溶質レベルの、増加した勾配とを有する物体を生産する手段と、第２の平均溶質レベルを有する物体に対して均一化工程を実行して、第２の平均溶質レベルを有する物体内の溶質レベルの勾配を低減させる手段とを含む。
【００４９】
更なる態様では、本発明は、第２の平均溶質レベルを有する物体を生産する装置を提供し、ここで、第２の平均溶質レベルは、所望されるレベルに等しく、又は、所望される範囲内であり、物体は、金属又は合金で作られており、この装置は、第１の平均溶質レベルを有する原材料から、物体を形成して、形成された物体を生産する、生産手段と、形成された物体に対して溶質レベル変更工程を実行して、形成された物体の表面から溶質を追加又は除去し、これにより、物体の平均溶質レベルを、第２の平均溶質レベルに変更する手段と、第２の平均溶質レベルを有する物体に対して均一化工程を実行して、第２の平均溶質レベルを有する物体内の溶質を拡散させる手段とを含む。
【００５０】
更なる態様では、本発明は、物体内の溶質の濃度を変更する方法を提供し、物体は、金属又は合金で作られており、この方法は、物体の少なくとも一部を蒸気にさらすことを含み、ここで、蒸気は、化学反応物と（化学反応物は、金属又は合金とは異なるレベルの、溶質に対する反応性を有し）、フラックス材料とを含み、フラックス材料は、蒸気中の化学反応物と、合金との間の反応生成物の、物体の表面からの除去を促進するためのものである。
【００５１】
蒸気中の化学反応物と、合金との間の反応生成物は、フラックス材料内で溶解可能であってもよい。
【００５２】
金属又は合金は、以下の金属のうちの１つ以上を含んでもよい。チタン、タンタル、バナジウム、ジルコニウム、モリブデン、ニオブ。
【００５３】
金属又は合金は、チタン合金であってもよい。
【００５４】
金属又は合金は、Ｔｉ−６Ａｌ−４Ｖであってもよい。
【００５５】
溶質は、以下のうちの１つであってもよい。酸素、炭素、水素、又は窒素。
【００５６】
溶質は、酸素であってもよい。
【００５７】
物体内の溶質の濃度は、１０００重量パーツパーミリオンと２３００重量パーツパーミリオンとの範囲内であるように変更されてもよい。
【００５８】
物体内の溶質の濃度は、５０００重量パーツパーミリオンと１００００重量パーツパーミリオンとの範囲内であることから変更されてもよい。
【００５９】
化学反応物は、合金より高いレベルの、溶質に対する反応性を有してもよい。
【００６０】
化学反応物は、カルシウムであってもよい。
【００６１】
化学反応物は、合金より低いレベルの、溶質に対する反応性を有してもよい。
【００６２】
化学反応物は、酸化カルシウムであってもよい。
【００６３】
フラックス材料は、塩化カルシウムであってもよい。
【００６４】
この方法は、物体を１０００℃と１２００℃との間まで加熱することを含んでもよい。
【００６５】
物体は、金属射出成形工程を使用して、粉末形態の合金から作られてもよい。
【００６６】
この方法は、物体に対して均一化工程を実行して、物体の少なくとも一部内の溶質のレベルの勾配を低減させることを更に含んでもよい。
【００６７】
更なる態様では、本発明は、物体内の溶質の濃度を変更する装置を提供し、物体は、金属又は合金で作られており、この装置は、物体の少なくとも一部が蒸気にさらされるように、蒸気を生成する手段を含み、ここで、蒸気は、化学反応物と（化学反応物は、金属又は合金とは異なるレベルの、溶質に対する反応性を有し）、フラックス材料とを含み、フラックス材料は、蒸気中の化学反応物と合金との間の反応生成物の、物体の表面からの除去を促進するためのものである。
【００６８】
更なる態様では、本発明は、第２の平均溶質レベルを有する物体を生産する方法を提供し、ここで、第２の平均溶質レベルは、所望される溶質レベルに等しく、又は、所望される範囲内であり、物体は、金属又は合金で作られており、この方法は、第１の平均溶質レベルを有する原材料から、物体を形成して、形成された物体を生産し（形成された物体は、初期多孔性を有し、形成された物体は、開放多孔性を有し）、形成された物体に対して溶質レベル変更工程を実行して、形成された物体から溶質を追加又は除去し、これにより、物体の平均溶質レベルを、第２の平均溶質レベルに変更し、第２の平均溶質レベルを有する物体に対して固化工程を実行して、物体の多孔性を、所望されるレベルに等しいように、又は、所望される範囲内であるように低減させることを含む。
【００６９】
溶質レベル変更工程は、形成された物体内の平均溶質レベルを低減させるために実行されてもよい。
【００７０】
固化工程は、第２の平均溶質レベルを有する物体を焼結することを含んでもよい。
【００７１】
形成された物体は、６０％から９２％までの範囲内の固体密度を有してもよい。
【００７２】
形成された物体は、７０％から８０％までの範囲内の固体密度を有してもよい。
【００７３】
固化工程を実行するステップの後、物体は、９２％から１００％までの範囲内の固体密度を有してもよい。
【００７４】
この方法は、第２の平均溶質レベルを有する物体に対して均一化工程を実行して、第２の平均溶質レベルを有する物体内の溶質を拡散させることを更に含んでもよい。
【００７５】
均一化工程を実行するステップは、第２の平均溶質レベルを有する物体全体を通した溶質レベルが、実質的に均一であるように実行されてもよい。
【００７６】
溶質レベル変更工程は、溶質レベル減少工程を実行することと、溶質レベル増加工程を実行することとを含んでもよく、ここで、溶質レベル減少工程、及び溶質レベル増加工程は、形成された物体に対して、固化工程が実行される前に実行され、溶質レベル減少工程は、形成された物体の表面から溶質を除去し、これにより、形成された物体の平均溶質レベルを低減させるために実行され、溶質増加工程は、形成された物体の表面に溶質を追加し、これにより、形成された物体の平均溶質レベルを増加させるために実行され、平均溶質レベルが、溶質レベル減少工程の間に低減させられる量は、平均溶質レベルが、溶質増加工程の間に増加させられる量とは異なる。
【００７７】
合金は、以下の金属のうちの１つ以上を含んでもよい。チタン、タンタル、バナジウム、ジルコニウム、モリブデン、ニオブ。
【００７８】
合金は、チタン合金であってもよい。
【００７９】
合金は、Ｔｉ−６Ａｌ−４Ｖであってもよい。
【００８０】
溶質は、以下のうちの１つであってもよい。酸素、炭素、水素、又は窒素。
【００８１】
溶質は、酸素であってもよい。
【００８２】
第２の平均溶質レベルは、１０００重量パーツパーミリオンと２３００重量パーツパーミリオンとの間であってもよい。
【００８３】
第２の平均溶質レベルは、１３００重量パーツパーミリオンと１８００重量パーツパーミリオンとの間であってもよい。
【００８４】
第２の平均溶質レベルは、１７００重量パーツパーミリオンと１８００重量パーツパーミリオンとの間であってもよい。
【００８５】
第２の平均溶質レベルは、２０００重量パーツパーミリオン未満であってもよい。
【００８６】
第２の平均溶質レベルは、１３００重量パーツパーミリオン未満であってもよい。
【００８７】
第１の平均溶質レベルは、２３００重量パーツパーミリオンと１００００重量パーツパーミリオンとの間であってもよい。
【００８８】
第１の平均溶質レベルは、５０００重量パーツパーミリオンと１００００重量パーツパーミリオンとの間であってもよい。
【００８９】
第１の平均溶質レベルは、１００００重量パーツパーミリオンより高くてもよい。
【００９０】
物体を形成するステップは、粉末形態の合金と、金属射出成形工程とを使用して、物体を形成することを含んでもよい。
【００９１】
溶質レベル変更工程を実行するステップは、形成された物体の少なくとも一部を流体にさらすことを含んでもよく、ここで、流体は化学反応物を含み、化学反応物は、金属又は合金とは異なるレベルの溶質に対する反応性を有する。
【００９２】
化学反応物は、カルシウムであってもよい。
【００９３】
流体は、フラックス材料を更に含んでもよく、フラックス材料は、化学反応物と金属又は合金との間の反応生成物の、形成された物体の表面からの除去を促進するためのものである。
【００９４】
フラックス材料は、塩化カルシウムであってもよい。
【００９５】
流体は、蒸気であってもよい。
【００９６】
溶質レベル変更工程を実行するステップは、形成された物体を１０００℃と１２００℃との間まで加熱することを含んでもよい。
【００９７】
更なる態様では、本発明は、第２の平均溶質レベルを有する物体を生産する装置を提供し、ここで、第２の平均溶質レベルは、所望される溶質レベルに等しく、又は、所望される範囲内であり、物体は、金属又は合金で作られており、この装置は、第１の平均溶質レベルを有する原材料から、物体を形成して、形成された物体を生産する、生産手段と（形成された物体は、初期多孔性を有し、形成された物体は、開放多孔性を有し）、形成された物体に対して溶質レベル変更工程を実行して、形成された物体の表面から溶質を追加又は除去し、これにより、物体の平均溶質レベルを第２の平均溶質レベルに変更する手段と、第２の平均溶質レベルを有する物体に対して固化工程を実行して、物体の多孔性を所望されるレベルに等しいように、又は、所望される範囲内であるように低減させる手段とを含む。
【００９８】
更なる態様では、本発明は、方法を提供し、この方法は、本発明の第１の態様による方法ステップを実行することを含み、ここで、溶質レベル変更工程は、他の態様のうちのいずれかに従って実行される。
【００９９】
更なる態様では、本発明は、方法を提供し、この方法は、本発明の第１の態様、又は本発明の以前の態様による方法ステップを実行することを含み、この方法は、第１の平均溶質レベルを有する原材料から、形成された物体を生産するよう物体を形成して、形成された物体は初期多孔性を有し、形成された物体は開放多孔性を有し、他の態様のいずれかに従って、溶質レベル変更工程、及び固化工程を実行することを更に含む。
【図面の簡単な説明】
【０１００】
【図１】チタン合金機械部材を生産する工程の例の特定のステップ（この中で、酸素低減工程の実施形態が実行される）を示す工程流れ図である。
【図２】図１に示す工程の間に実行される、部材を形成する工程の特定のステップを示す工程流れ図である。
【図３】図２に示す工程を使用して形成された部材の概略図（一定の縮尺率ではない）である。
【図４】図２に示す工程を使用して形成された後の部材の第１の断面、及び第２の断面の概略図（一定の縮尺率ではない）である。
【図５】図１に示す工程の間に部材に対して実行される、酸素低減工程の実施形態の特定のステップを示す工程流れ図である。
【図６】図５に示す工程の間に部材に対して実行される、脱酸素工程の特定のステップを示す工程流れ図である。
【図７】図６の工程において使用される脱酸素チャンバの概略図（一定の縮尺率ではない）である。
【図８】部材に対して脱酸素工程が実行された後の第１の断面、及び第２の断面の概略図（一定の縮尺率ではない）である。
【図９】図５に示す工程の間に部材に対して実行される、再酸化工程の特定のステップを示す工程流れ図である。
【図１０】部材に対して再酸化工程が実行された後の第１の断面、及び第２の断面の概略図（一定の縮尺率ではない）である。
【図１１】図５に示す工程の間に部材に対して実行される、酸素均一化工程の特定のステップを示す工程流れ図である。
【図１２】部材に対して酸素均一化工程が実行された後の第１の断面、及び第２の断面の概略図（一定の縮尺率ではない）である。
【図１３】チタン合金部材を生産する工程の特定のステップ（この中で、部材が完全に固化される前に、酸素低減工程が実行される）を示す工程流れ図である。
【図１４】図１３の工程の間に行われるような、部材を部分的に固化する工程の特定のステップを示す工程流れ図である。
【発明を実施するための形態】
【０１０１】
図１は、チタン合金機械部材（以下、「部材」と称する）を生産する工程の一例の特定のステップ（この中で、酸素低減工程の一実施形態が実行される）を示す工程流れ図である。
【０１０２】
ステップｓ２において、部材が形成される。
【０１０３】
部材を形成する一例示的工程については、図２を参照して、後に以下でより詳細に説明する。
【０１０４】
ステップｓ４において、部材に対して酸素低減工程が実行される。
【０１０５】
この例では、酸素低減工程は、部材内の酸素のレベル（すなわち、酸素濃度）を低減させるために実行される。
【０１０６】
酸素低減工程の一実施形態については、図５を参照して、後に以下でより詳細に説明する。
【０１０７】
従って、チタン合金部材を生産する工程が提供される。
【０１０８】
図２は、（図１を参照して上述した）部材を生産する工程のステップｓ２において実行される、部材を形成する工程の特定のステップを示す工程流れ図である。
【０１０９】
ステップｓ６において、金属射出成形工程が実行されて、いわゆる「グリーンパーツ」が生産される。
【０１１０】
この例では、従来の金属射出成形工程が実行される。比較的細かく粉末化された合金がバインダ材料と混合されて、いわゆる「フィードストック」が生産される。このフィードストックは、射出成形工程を使用して成形されて、グリーンパーツが生産される。
【０１１１】
この例では、合金は、６％のアルミニウム及び４％のバナジウムを有するチタン（Ｔｉ−６Ａｌ−４Ｖ、又は、６−４、６／４、ＡＳＴＭ  Ｂ３４８グレード５としても知られている）である。また、この例では、合金は、ある量の酸素を固溶体中に含む。この例では、合金は、０．１８％を超える酸素、すなわち、１８００重量パーツパーミリオン（ｐｐｍ）を超える酸素を含む。
【０１１２】
ステップｓ７において、グリーンパーツが冷やされ、離型された後、バインダ材料の一部がグリーンパーツから除去されて、いわゆる「ブラウンパーツ」が生産される。
【０１１３】
この例では、例えば、溶剤、熱蒸発、及び／又は、触媒工程を使用することによる、グリーンパーツからバインダ材料を除去する従来の工程が使用される。
【０１１４】
この例では、金属射出成形、及びバインダ除去工程によって生産されるブラウンパーツは、約６０％の固体密度を有する。言い換えると、ブラウンパーツは、比較的多孔質である。
【０１１５】
また、この例では、ブラウンパーツは、パーツ全体を通して実質的に均一な多孔性を有する。ブラウンパーツの表面と内部構造とは、実質的に等しい多孔性を有する。
【０１１６】
ステップｓ８において、ブラウンパーツに対して焼結工程が実行されて、部材が形成される。この例では、従来の焼結工程が使用される。
【０１１７】
この例では、ブラウンパーツは、１０００℃から１３００℃までの範囲内の温度で焼結される。この焼結工程は、ブラウンパーツ内の金属粒子を凝集し、これにより、パーツの固体密度を増加させる傾向がある。
【０１１８】
この例では、ブラウンパーツを焼結することによって形成される部材は、９２％から１００％までの範囲内の固体密度を有する。
【０１１９】
また、この例では、この段階（すなわち、焼結工程の後）において、部材は、１８００ｐｐｍを超える酸素濃度を有する。更に、この酸素濃度は、部材全体を通して実質的に均一である。
【０１２０】
このように、部材を形成する工程が提供される。
【０１２１】
図３は、図２を参照して上記でより詳細に説明した形成工程を使用して形成された、部材２の概略図（一定の縮尺率ではない）である。
【０１２２】
この例では、部材２は、チタン合金の単一の固体片である。
【０１２３】
用語「固体（ｓｏｌｉｄ）」は、本明細書中では、９２％と１００％との間の体積当たりの密度（ｄｅｎｓｉｔｙ  ｂｙ  ｖｏｌｕｍｅ）（すなわち、固体密度）を有する材料を意味するために使用される。
【０１２４】
便宜のため、及び理解を容易にするために、部材２の形状は、後に以下でより詳細に説明するように構成された２つの円筒（以下、「第１の円筒４」及び「第２の円筒６」と称する）を参照して説明されてもよい。但し、この実施形態では、部材２は単一固体片であることを理解されたい。
【０１２５】
この例では、第１の円筒４は、約２０ｍｍの直径、及び約１００ｍｍの長さを有する。
【０１２６】
この例では、第２の円筒６は、約９ｍｍの直径、及び約１００ｍｍの長さを有する。
【０１２７】
この例では、第１の円筒４と第２の円筒６とは、第１の円筒４の一方の端が、第２の円筒６の一方の端と接触するように位置付けられる。更に、この例では、円筒４、６は、それらが同軸であるように位置付けられる、すなわち、円筒４、６は、共通の軸を共有する。従って、部材２の長さは２００ｍｍである。
【０１２８】
第１の円筒４の断面（以下、「第１の断面」と称する）は、図３では、点線、及び参照番号８によって示されている。
【０１２９】
また、第２の円筒６の断面（以下、「第２の断面」と称する）は、図３では、点線、及び参照番号１０によって示されている。
【０１３０】
図４は、部材２の形成の後（すなわち、図１のステップｓ２を実行した後）の、第１の断面８、及び第２の断面１０の概略図（一定の縮尺率ではない）である。
【０１３１】
図４で、比較的高い酸素濃度（すなわち、比較的高い酸素レベル）を有する、断面８、１０内の領域は、黒で塗りつぶされている（すなわち、隙間なく塗りつぶされた領域として示されている）。用語「比較的高い酸素濃度（ｒｅｌａｔｉｖｅｌｙ  ｈｉｇｈ  ｃｏｎｃｅｎｔｒａｔｉｏｎ  ｏｆ  ｏｘｙｇｅｎ）」は、本明細書中では、１８００ｐｐｍより高い酸素濃度を有する領域を意味するために使用される。この例では、部材２の形成の後（すなわち、ステップｓ２の後）、部材２は、１８００ｐｐｍより高い酸素濃度を有する。更に、この酸素濃度は、部材全体を通して実質的に均一である。言い換えると、部材２は、実質的に均一な、かつ比較的高い酸素レベルを含む。従って、図４では、第１及び第２の断面８、１０は、黒く塗りつぶされている。
【０１３２】
完全のため、図４ではそのような理由は示されていないが、中程度の酸素濃度（すなわち、中酸素レベル）を有する、断面８、１０内の領域は、クロスハッチングによって示される。用語「中酸素レベル（ｍｅｄｉｕｍ  ｏｘｙｇｅｎ  ｌｅｖｅｌ）」は、本明細書中では、１３００ｐｐｍから１８００ｐｐｍまでの範囲内の酸素濃度を有する領域を意味するために使用される。また、比較的低い酸素濃度（すなわち、比較的低い酸素レベル）を有する、断面８、１０内の領域は、塗りつぶされない（すなわち、空白の領域として示される）。用語「比較的低い酸素濃度（ｒｅｌａｔｉｖｅｌｙ  ｌｏｗ  ｃｏｎｃｅｎｔｒａｔｉｏｎ  ｏｆ  ｏｘｙｇｅｎ）」は、本明細書中では、１３００ｐｐｍより低い酸素濃度を有する領域を意味するために使用される。
【０１３３】
ここで図１を再び参照すると、部材２の形成（すなわち、ステップｓ２）の後、部材２に対して酸素低減工程（ステップｓ４）が実行される。
【０１３４】
図５は、ステップｓ２において形成された部材に対して実行される酸素低減工程の実施形態の特定のステップを示す工程流れ図である。
【０１３５】
ステップｓ１０において、部材２に対して脱酸素工程が実行される。
【０１３６】
この脱酸素工程は、部材２から酸素を除去するために実行される。
【０１３７】
この実施形態で使用される脱酸素工程については、図６〜図８を参照して、後に以下でより詳細に説明する。
【０１３８】
ステップｓ１２において、部材２に対して再酸化工程が実行される。
【０１３９】
この再酸化工程は、部材２内に酸素を追加して戻すために実行される。
【０１４０】
この実施形態で使用される再酸素工程については、図９及び図１０を参照して、後に以下でより詳細に説明する。
【０１４１】
ステップｓ１４において、部材２全体を通して酸素濃度レベルを均一化する工程が実行される。これは、部材２全体を通した酸素濃度レベルの均一性を増加させる工程である。部材２内の酸素レベルの均一性の、所望される程度は、例えば、部材２のサービス要件に依存してもよい。この工程は、以下、「酸素均一化工程」と称する。
【０１４２】
この実施形態で使用される酸素均一化工程については、図１１及び図１２を参照して、後に以下でより詳細に説明する。
【０１４３】
このように、酸素低減工程が提供される。
【０１４４】
酸素低減工程のステップｓ１０を再び参照すると、図６は、ステップｓ１０において部材２に対して実行される脱酸素工程の特定のステップを示す工程流れ図である。
【０１４５】
ステップｓ１６において、部材２はチャンバ（この中で部材２の脱酸素が起きる）内に配置される。便宜のため、このチャンバは、以下、「脱酸素チャンバ」と称する。
【０１４６】
脱酸素チャンバ、及び脱酸素チャンバ内での部材２の位置付けについては、図７を参照して、後に以下でより詳細に説明する。
【０１４７】
ステップｓ１７において、部材２から酸素を除去するために使用される物質が、脱酸素チャンバ内に配置される。
【０１４８】
この物質、及びこの物質の脱酸素チャンバ内での配置については、図７を参照して、後に以下でより詳細に説明する。
【０１４９】
ステップｓ１８において、脱酸素チャンバが部材２及び物質の両方を完全に含むように、後に以下でより詳細に説明するように、脱酸素チャンバは封止される。
【０１５０】
ここで、脱酸素チャンバ、並びに、脱酸素チャンバ内での部材２及び物質の構成について説明する。図６の工程の残りのステップ（ステップｓ１９〜ｓ２２）については、この情報の後でより詳細に説明する。
【０１５１】
図７は、脱酸素チャンバ１２の概略図（一定の縮尺率ではない）である。
【０１５２】
この実施形態では、脱酸素チャンバ１２は、コンテナ１３と、スタンド１４とを含む。スタンド１４は、全体がコンテナ１３内に位置付けられる。
【０１５３】
上述のように、部材２は、全体が脱酸素チャンバ１２内に配置される。この実施形態では、部材２は、部材２が全体としてコンテナ１３の壁の内側にあるように、スタンド１４上に配置される。
【０１５４】
また、物質１６は、コンテナ１３の底に配置される。部材２は、コンテナ１３内で（スタンド１４によって）物質１６のレベルの上に保持される。
【０１５５】
この実施形態では、物質１６は、化学的脱酸素剤とフラックスとを含む。この実施形態では、化学的脱酸素剤及びフラックスは、固体形態で（例えば、粉末又はペレットの形態で）コンテナ内に配置される。
【０１５６】
この実施形態では、化学的脱酸素剤は、チタン（すなわち、部材２）より大きな、酸素に対する親和力を有する化学元素である。
【０１５７】
用語「より大きな親和力（ｇｒｅａｔｅｒ  ａｆｆｉｎｉｔｙ）」は、本明細書中では、より大きなレベルの反応性を意味するために使用される。従って、化学的脱酸素剤は、チタンが有するより大きなレベルの、酸素との反応性を有する化学元素である。同様に、「より小さい（ｌｅｓｓｅｒ）」親和力は、より低いレベルの活性を意味する。同等のことであるが、用語「より大きな親和力」は、本明細書中では、反応生成物中の、より高いレベルの安定性（すなわち、より多くの負の生成自由エネルギー（ｍｏｒｅ  ｎｅｇａｔｉｖｅ  ｆｒｅｅ  ｅｎｅｒｇｙ  ｏｆ  ｆｏｒｍａｔｉｏｎ））を意味するために使用される。同様に、「より小さい」親和力は、反応生成物中の、より低いレベルの安定性（すなわち、より少ない負の生成自由エネルギー（ｌｏｗｅｒ  ｎｅｇａｔｉｖｅ  ｆｒｅｅ  ｅｎｅｒｇｙ  ｏｆ  ｆｏｒｍａｔｉｏｎ））を意味するために使用される。
【０１５８】
また、この実施形態では、化学的脱酸素剤は、チタン（すなわち、部材２）と反応も合金化もされない、又は、脱酸素工程の間に合金内に拡散する。この実施形態では、化学的脱酸素剤はカルシウムである。
【０１５９】
この実施形態では、フラックスは、部材２の表面への化学的脱酸素剤の移送を有利に補助するために使用される。更に、フラックスは、脱酸素工程の間に部材２の表面から反応生成物を有利に除去する傾向がある。この実施形態では、フラックスは塩化カルシウム塩である。
【０１６０】
この実施形態では、物質（すなわち、化学的脱酸素剤、及びフラックス）内の化学的脱酸素剤（カルシウム）の比率は、１ｍｏｌ％から２０ｍｏｌ％までの範囲内である。これは、脱酸素工程が特に効果的であることをもたらす傾向がある。好ましくは、フラックス内の化学的脱酸素剤の比率は、１５ｍｏｌ％より大きい。
【０１６１】
この実施形態では、脱酸素チャンバ１２のコンテナ１３は、部材２と物質１６とを内部に有して封止される。（図６のステップｓ１９を参照して、後に以下でより詳細に説明するように）脱酸素チャンバ１２を加熱すると、物質１６は融解し、物質１６の一部が気化される。気化された物質（以下、「蒸気」と称する）は、図７では、波線として描かれ、参照番号１８によって示されている。蒸気１８は、部材２に接触する。
【０１６２】
ここで図６を再び参照すると、ステップｓ１９において、脱酸素チャンバ１２は、物質１６を融解し、次に気化させる（これにより、蒸気１８を生成する）ために、加熱される。
【０１６３】
この実施形態では、脱酸素チャンバ１２は、７７２℃（フラックスの融解温度）と約１６６０℃（チタン合金（すなわち、部材２）の融解温度）との間まで加熱される。好ましくは、脱酸素チャンバ１２は、１０００℃と１２００℃との間まで加熱される。この温度により、適度に迅速な脱酸素が有利にもたらされる傾向があり、同時に、脱酸素チャンバ装備品（例えば、スタンド１４）との反応、及び、非常に高い温度に関連するその他の問題が回避又は軽減される。
【０１６４】
物質１６が気化するような、脱酸素チャンバ１２の加熱は、蒸気１８が部材２に接触することをもたらす。物質１６（従って、蒸気１８）内のカルシウムは、部材２のチタンより大きな酸素に対する親和力を有するため、酸素原子が、蒸気１８によって部材２の表面から除去される傾向がある。従って、部材２の表面における酸素濃度は、部材２の中心近くの酸素濃度より低くなる傾向がある。この濃度勾配は、（固体拡散による）部材２の内部から部材２の表面までの酸素のネットフローを生成する傾向がある。
【０１６５】
蒸気１８内のカルシウムが部材２内の酸素と反応するにつれて、酸化カルシウムが形成される。この酸化カルシウムは、部材２の表面上に沈着する傾向がある。蒸気１８内のフラックス（すなわち、気化された塩化カルシウム）は、有利に部材２の表面から酸化カルシウムを溶解する、離れる方に向かわせる、又は何らかの他の方法で除去する傾向がある。例えば、脱酸素の間、部材は、塩化カルシウム／カルシウム溶液の液膜で覆われるようになってもよく、これは、部材が液体フラックス及び反応物内に浸漬される実施形態における、液体フラックスに類似した機能（例えば、酸化カルシウム反応生成物を溶解し、新鮮なカルシウムを表面に供給する機能）を行う傾向がある。カルシウムは、蒸気の形態で部材に接触し、フラックス内に溶解されてもよい。しかし、酸化カルシウムは、比較的揮発性でないため、液膜内に残る傾向がある。この液膜は、部材から流れ落ち、下の液溜に戻ってもよい。脱酸素速度は、カルシウム蒸気のみの中より、塩化カルシウム／カルシウム蒸気内でより大きいということが、実験において見出された。
【０１６６】
言い換えると、有利に部材２の表面から酸化カルシウムを溶解する、離れる方に向かわせる、又は何らかの他の方法で除去する傾向がある、蒸気１８内のフラックス（すなわち、気化された塩化カルシウム）は、蒸気１８による部材２への接近を促進する傾向があり、反応物、及び反応生成物の濃度を維持する傾向があり、これは、反応が所望の速度で継続されることをもたらす。従って、フラックス材料の使用は、部材２からの酸素の除去を有利に促進する傾向がある。
【０１６７】
この実施形態では、脱酸素チャンバ１２は、第１の所定の期間にわたって加熱される。言い換えると、脱酸素チャンバ１２の温度は、第１の所定の期間にわたって、例えば、１０００℃と１２００℃との間において維持される。この実施形態では、第１の所定の期間は、０．５時間と１００時間との間である。例えば、直径９．３ｍｍのＴｉ−６／４バー内の平均酸素レベルが、７２時間にわたって、１０００℃において、塩化カルシウム内のカルシウムの２０ｍｏｌ％溶液を使用して、２０００ｐｐｍから６００ｐｐｍに低減させられてもよい。
【０１６８】
この実施形態では、第１の所定の期間は、部材２内の所望の酸素レベルを達成するために予め決定される。有利には、この第１の所定の期間、及び／又は使用される物質１６の量、及び／又は物質１６内の化学的脱酸素剤の濃度は、部材２内の所望の酸素レベルを達成するために決定／変更することが可能な傾向がある。これらは、特定のパラメータ（例えば、部材２内の初期酸素含有量、部材２の太さ、及び、脱酸素チャンバ１２が加熱される温度）に依存して決定されてもよい。
【０１６９】
この実施形態では、第１の所定の期間、及び／又は化学的脱酸素剤の量は、この期間にわたる部材２の処理の後、部材２が、１３００重量ｐｐｍ未満の平均酸素レベル（すなわち、この明細書の用語における、低酸素レベル）を有するようなものである。
【０１７０】
この実施形態では、ステップｓ１９の間（すなわち、脱酸素チャンバ１２の加熱の間）、脱酸素チャンバ１２は、アルゴンの分圧を使用して排気又はバックフィルされる。アルゴンの分圧は、処理温度におけるコンテナの望ましくない内部加圧を、又は、排気の場合、大気圧によるチャンバの外部加圧を、回避させる傾向がある。この実施形態では、反応物及びアルゴンの分圧は、処理温度においてコンテナ１３の全内部圧力が約１気圧であるようなものである。
【０１７１】
この実施形態では、コンテナ１３、及びスタンド１４は、処理温度においてチタンとも脱酸素化学物質のいずれとも合金化されず、不利に反応することもない材料から作られる。この実施形態では、チタンが、コンテナ１３、及びスタンド１４のために使用される。しかし、他の実施形態では、モリブデン、及び／又は高温鋼材などの高融点金属が使用されてもよい。
【０１７２】
ステップｓ２０において、第１の所定の期間が満了した後、脱酸素チャンバ１２は冷却のために放置される。
【０１７３】
ステップｓ２１において、脱酸素チャンバ１２のコンテナ１３が開かれ、部材２が取り出される。
【０１７４】
ステップｓ２２において、部材２が清浄にされる。この実施形態では、部材２からフラックスを除去するために水が使用され、酸化カルシウム残留物を除去するために希酸（例えば、希塩酸）が使用される。
【０１７５】
このように、脱酸素工程が提供される。
【０１７６】
図８は、図６を参照して上述したように脱酸素工程が実行された後（すなわち、図５のステップｓ１０を実行した後）の第１の断面８、及び第２の断面１０の概略図（一定の縮尺率ではない）である。
【０１７７】
図４におけるのと同様に、図８で、比較的高い酸素濃度（すなわち、１８００ｐｐｍより高い酸素濃度）を有する断面８、１０内の領域は、黒で塗りつぶされており、中程度の酸素濃度（すなわち、１３００ｐｐｍから１８００ｐｐｍまでの範囲内）を有する領域は、クロスハッチングによって示されており、比較的低い酸素濃度（すなわち、１３００ｐｐｍより低い酸素濃度）を有する領域は、塗りつぶされていない。
【０１７８】
この実施形態では、脱酸素工程の後、部材２は、その第１の断面８において１８００ｐｐｍより高い酸素濃度を有する、比較的小さな中央の内部部分（以下、「内部コア」と称し、図８では参照番号２０によって示されている）を有する。
【０１７９】
また、部材２は、その第１の断面８において１３００ｐｐｍと１８００ｐｐｍとの間の酸素濃度を有する、内部コア２０を囲む領域（以下、「外部コア」と称し、図８では参照番号２２によって示されている）を有する。
【０１８０】
また、部材２は、その第１の断面８において１３００ｐｐｍと１８００ｐｐｍとの間の酸素濃度を有する、部材表面に隣接する領域（以下、「エッジ」と称し、図８では参照番号２３によって示されている）を有する。
【０１８１】
図８では、明確にするため、及び理解を容易にするために、第１の断面８の３つの領域（すなわち、内部コア２０、外部コア２２、及びエッジ２３）は、明確な離散的境界を有するとして示されている。しかし、実際には、この実施形態では、脱酸素工程の後、部材２の第１の断面８にわたる酸素レベルは、部材２のエッジ／表面における比較的低いレベルから、部材中央における比較的高いレベルまで連続的に変化する。
【０１８２】
この実施形態では、脱酸素工程の後、部材２は、その第２の断面１０を通して１３００ｐｐｍ未満の酸素濃度を有する。更に、この実施形態では、この酸素濃度は、第２の断面１０に対応する部材２の部分全体を通して実質的に均一である。従って、図８では、第２の断面１０は塗りつぶされていない。
【０１８３】
この実施形態では、脱酸素工程の後、部材２は、１３００重量ｐｐｍ未満の平均酸素レベル（すなわち、低酸素レベル）を有する。言い換えると、脱酸素工程の後、部材内の全ての酸素が部材２全体を通して実質的に均一に拡がった場合、部材２の酸素レベルは低く（すなわち、１３００ｐｐｍ未満に）なる。
【０１８４】
従って、この実施形態では、脱酸素工程の間、酸素が、部材２の表面から実質的に均一に除去されるため、異なる太さを有する部材２の領域（すなわち、第１の円筒４、及び第２の円筒６）は、脱酸素工程の後、異なる酸素濃度を有する傾向がある。特に、相対的に細いセクション（第２の円筒６）は、相対的に太いセクション（第１の円筒４）より低い酸素レベルを有する傾向がある。
【０１８５】
このように、この実施形態では、脱酸素工程は、部材２内の平均酸素レベルを低減させるために部材２に対して実行される。また、脱酸素コンポーネントは、部材２を横切る酸素レベルの勾配を増加させるために実行される。これは、処理される物体内の酸素レベルの勾配を減少させるために実行される傾向がある（部材内のアルファケースを低減させるために実行されるものなどの）従来の脱酸素工程とは対照的である。
【０１８６】
この実施形態では、部材２の再酸化が実行される（すなわち、図５のステップｓ１２が実行される）任意の追加のステップが提供される。この任意の再酸化工程は、部材のより細い部分の酸素レベルを、より太い部分の酸素レベルが増加させられるより比例的に多く増加させる傾向がある。これは、この実施形態において、部材２のより細いセクションの平均酸素レベルをより太いセクションの平均酸素レベルと実質的に等しくなるよう増加させるために実行される。
【０１８７】
ここで図５を再び参照して、ステップｓ１２においてこの実施形態で実行される再酸化工程について、ここで説明する。
【０１８８】
図９は、ステップｓ１２において部材２に対して実行される再酸化工程の特定のステップを示す工程流れ図である。
【０１８９】
ステップｓ２４において、部材２はチャンバ（この中で部材２の再酸化が起きる）内に配置される。便宜のため、このチャンバは、以下、「再酸化チャンバ」と称する。
【０１９０】
この実施形態では、再酸化チャンバは、図７を参照して上述した脱酸素チャンバ１２と実質的に同じチャンバである（すなわち、再酸化チャンバは、脱酸素チャンバ１２の構成要素と同じ手法で構成された、金属コンテナ及びスタンドを含む）。
【０１９１】
この実施形態では、部材２は、部材２が全体として再酸化チャンバのコンテナの壁の内側にあるように、再酸化チャンバのスタンド上に配置される。
【０１９２】
ステップｓ２５において、部材２内に酸素を導入するために使用される更なる物質が、再酸化チャンバ内に配置される。
【０１９３】
この実施形態では、更なる物質は、部材２が更なる物質の下に浸されるように、再酸化チャンバのコンテナの底に配置される。
【０１９４】
この実施形態では、更なる物質は、酸化化学物質と、フラックスとを含む。この実施形態では、酸化化学物質、及びフラックスは、固体形態で（例えば、粉末又はペレットの形態で）コンテナ内に配置される。
【０１９５】
この実施形態では、酸化化学物質は、酸化カルシウムである。
【０１９６】
この実施形態では、再酸化工程において使用されるフラックスは、脱酸素工程において使用されるフラックスと同じ（すなわち、塩化カルシウム）である。フラックスは、有利には、部材２の表面への酸化化学物質の移送を補助する。
【０１９７】
この実施形態では、更なる物質内の酸化化学物質の比率は、１ｍｏｌ％から２０ｍｏｌ％までの範囲内であり、好ましくは、１５〜２０ｍｏｌ％の範囲内である。これは、再酸化工程が特に効果的であることをもたらす傾向がある。
【０１９８】
この実施形態では、部材の再酸化は、脱酸素工程と同じ化学反応を使用する。この実施形態では、好ましくは、塩化カルシウム内の酸化カルシウムの１５〜２０ｍｏｌ％溶液が使用される。酸化カルシウムの濃度を増加させ、カルシウムの濃度を低減させることによって、（ルシャトリエの原理に従って）反応の平衡点が変化し、脱酸素ではなく酸化が起きる。
【０１９９】
他の実施形態では、部材２の酸化は異なる手法で、例えば、気体酸素を使用して実行されてもよい。しかし、これは、制御するのが困難な傾向がある。他の実施形態では、異なる酸化化学物質、例えば、チタン（すなわち、部材２）よりも酸素に対する親和力が小さい化学元素が、部材２を再酸化するために使用される。他の実施形態では、水蒸気が、部材２を再酸化するために使用される。そのような場合、チタンは、水蒸気と反応する傾向があり、酸素及び水素の両方が、金属内に拡散する。水素は、例えば、真空脱気によって後で除去されてもよい。
【０２００】
ステップｓ２６において、コンテナが部材２及び更なる物質の両方を完全に含むように、再酸化チャンバは封止される。
【０２０１】
ステップｓ１９において、再酸化チャンバは、更なる物質を融解するように加熱され、これにより、液化された更なる物質を生成する。
【０２０２】
この実施形態では、再酸化チャンバは、７７２℃（フラックスの融解温度）と約１６６０℃（チタン合金、すなわち部材２の融解温度）との間まで加熱される。好ましくは、再酸化チャンバは、１０００℃と１２００℃との間まで加熱される。この温度により、有利に酸化が好適な速度で進行すること、並びに、再酸化チャンバ装備品（例えば、再酸化チャンバのスタンド）との反応、及び、非常に高い温度に関連するその他の問題が回避又は軽減されることがもたらされる傾向がある。
【０２０３】
再酸化チャンバの加熱は、更なる物質が融解し、部材２に接触することをもたらす。酸素原子が、更なる物質から除去され（これにより、カルシウムを形成し）、部材２の表面内に導入される傾向がある。従って、部材２の表面における酸素濃度は、再酸化工程によって増加させられる傾向がある。部材２の表面から部材２の内部に向けての酸素のネットフローが生成される傾向がある。
【０２０４】
更なる物質内の酸化カルシウムが部材２と反応するにつれて、カルシウムが形成される。このカルシウムは、部材２の表面上に沈着する傾向がある。更なる物質内のフラックス（すなわち、気化された塩化カルシウム）は、有利に部材２の表面からカルシウムを溶解する、又は除去する傾向がある。これは、酸化カルシウムによる部材２への接近を促進する傾向があり、反応物、及び反応生成物の濃度を維持する傾向があり、これは、所望の速度で反応が継続されることをもたらす。従って、フラックス材料の使用は、部材２への酸素の導入を有利に促進する傾向がある。この実施形態では、再酸化チャンバは、第２の所定の期間にわたって加熱される。言い換えると、再酸化チャンバの温度は、第２の所定の期間にわたって、例えば、１０００℃と１２００℃との間において維持される。この実施形態では、第２の所定の期間は、０．５時間と１００時間との間である。例えば、直径９．３ｍｍのＴｉ−６／４バーの酸素レベルは、１０００℃における、７２時間にわたる、塩化カルシウム内の２０ｍｏｌ％酸化カルシウムの溶液内の浸漬によって、２０００ｐｐｍから、３５００ｐｐｍに増加させられてもよい。この実施形態では、第２の所定の期間は、部材２内の更なる所望の酸素レベルを達成するために予め決定される。有利には、この第２の所定の期間、及び／又は、使用される更なる物質の量、及び／又は、更なる物質内の酸化化学物質の濃度は、部材２内の更なる所望の酸素レベルを達成するために、決定／変更することが可能な傾向がある。これらは、特定のパラメータ（例えば、部材２内の初期酸素含有量（すなわち、脱酸素工程の後の、部材２内の酸素含有量）、部材２の太さ、及び、再酸化チャンバが加熱される温度）に依存して決定されてもよい。
【０２０５】
この実施形態では、第２の所定の期間、及び／又は、酸化化学物質の量は、この期間にわたる部材２の処理の後、部材２が、１３００重量ｐｐｍと１８００重量ｐｐｍとの間の平均酸素レベル（すなわち、この明細書の用語における、中酸素レベル）を有するようなものである。
【０２０６】
この実施形態では、ステップｓ２７の間（すなわち、再酸化チャンバの加熱の間）、再酸化チャンバは、アルゴンの分圧を使用して排気又はバックフィルされる。アルゴンの分圧は、処理温度における再酸化チャンバのコンテナの望ましくない内部加圧を、又は、排気の場合、大気圧によるチャンバの外部加圧を、回避させる傾向がある。この実施形態では、反応物及びアルゴンの分圧は、処理温度において再酸化チャンバのコンテナの全内部圧力が約１気圧であるようなものである。
【０２０７】
ステップｓ２８において、第２の所定の期間が満了した後、再酸化チャンバは冷却のために放置される。
【０２０８】
ステップｓ２９において、再酸化チャンバのコンテナが開かれ、部材２が取り出される。
【０２０９】
ステップｓ２２において、部材２が清浄にされる。この実施形態では、部材２からフラックスを除去するために水が使用され、カルシウム及び酸化カルシウム残留物を除去するために希酸（例えば、希塩酸）が使用される。
【０２１０】
このように、再酸化工程が提供される。
【０２１１】
図１０は、図９を参照して上述したように再酸化工程が実行された後（すなわち、図５のステップｓ１２を実行した後）の第１の断面８、及び第２の断面１０の概略図（一定の縮尺率ではない）である。
【０２１２】
図４及び図８におけるのと同様に、図１０で、比較的高い酸素濃度（すなわち、１８００ｐｐｍより高い酸素濃度）を有する断面８、１０内の領域は、黒で塗りつぶされており、中程度の酸素濃度（すなわち、１３００ｐｐｍから１８００ｐｐｍまでの範囲内）を有する領域は、クロスハッチングによって示されており、比較的低い酸素濃度（すなわち、１３００ｐｐｍより低い酸素濃度）を有する領域は、塗りつぶされていない。
【０２１３】
この実施形態では、再酸化工程の後、第１の断面８の内部コア２０は、１８００ｐｐｍより高い酸素濃度を有する。また、第１の断面８の外部コア２２は、１３００ｐｐｍと１８００ｐｐｍとの間の酸素濃度を有する。
【０２１４】
また、この実施形態では、第１の断面８において、部材２の表面に酸素が導入されている。従って、再酸化工程の後、図８内においてエッジ２３と呼ばれた領域は、（部材の表面から）その中に酸素を導入させている。
【０２１５】
従って、この実施形態では、再酸化の後、エッジ２３は、１３００ｐｐｍと１８００ｐｐｍとの間の酸素濃度を有する、部材２の表面に隣接する第１の領域（図１０において、参照番号２４によって示される）と、１３００ｐｐｍより低い酸素濃度を有する、第１の領域２４と外部コア２２との間の第２の領域（図１０において、参照番号２５によって示される）とを含む。
【０２１６】
この実施形態では、第２の断面１０において、部材２の表面に酸素が導入されている。
【０２１７】
従って、再酸化工程の後、第２の断面１０は、１３００ｐｐｍより低い酸素濃度を有する「内部領域」（図１０において、参照番号２６によって示される）と、１３００ｐｐｍと１８００ｐｐｍとの間の酸素濃度を有する「外部領域」（図１０において、参照番号２７によって示される）とを含む。外部領域２７は、第２の断面１０において、部材２の表面に隣接し、内部領域２６は、部材２の表面から離れた（すなわち、外部領域２７の内側の）第２の断面１０の中心近くに位置する。
【０２１８】
この実施形態では、再酸化工程の後、部材２は、１３００重量ｐｐｍと１８００重量ｐｐｍとの間の平均酸素レベル（すなわち、中酸素レベル）を有する。言い換えると、再酸化工程の後、部材２内の全ての酸素が部材２全体を通して実質的に均一に拡がった場合、部材２の酸素レベルは中程度（すなわち、１３００ｐｐｍと１８００ｐｐｍとの間）になる。
【０２１９】
図１０では、図８におけるのと同様に、明確にするため、及び理解を容易にするために、断面８、１０の異なる領域は、明確な離散的境界を有するとして示されている。しかし、実際には、この実施形態では、再酸化工程の後、断面８、１０のそれぞれにわたる酸素レベルは、連続的に変化する。
【０２２０】
従って、この実施形態では、再酸化工程の間、酸素が部材２の表面に実質的に均一に導入されるため、異なる太さを有する部材２の領域（すなわち、第１の円筒４、及び第２の円筒６）は、異なる（単位体積当たりの）平均速度でそれらの中に導入された酸素を有する傾向がある。従って、この実施形態では、再酸化工程の後、第１及び第２の円筒４、６は、実質的に等しい平均酸素濃度（すなわち、中程度の酸素濃度）を有する。しかし、この段階では、円筒４、６内（すなわち、部材２内）の酸素は、部材２全体を通して均一に拡がっていない。
【０２２１】
従って、この実施形態では、再酸化工程は、部材２内の平均酸素レベルを増加させるために部材２に対して実行される。また、再酸化コンポーネントは、部材２（の少なくとも一部）を横切る酸素レベルの勾配を増加させるために実行される。
【０２２２】
図５を再び参照すると、再酸化工程（ステップｓ１２）が実行された後、ステップｓ１４の酸素均一化工程が実行される。この工程は、部材２全体を通して酸素濃度レベルを実質的に均一にするために実行される。
【０２２３】
ステップｓ１４においてこの実施形態で実行される酸素均一化工程について、ここで説明する。
【０２２４】
図１１は、ステップｓ１４において部材２に対して実行される酸素均一化工程の特定のステップを示す工程流れ図である。
【０２２５】
ステップｓ３２において、部材２はチャンバ（この中で部材２全体を通した酸素レベルの均一化が起きる）内に配置される。便宜のため、このチャンバは、以下、「均一化チャンバ」と称する。
【０２２６】
この実施形態では、均一化チャンバは、従来の真空炉である。好ましくは、均一化チャンバは、高融点金属加熱要素を含み、１０−５ｍｂａｒより良好な真空を維持することが可能である。
【０２２７】
ステップｓ３４において、均一化チャンバは、均一化工程の間に不活性ガス雰囲気がチャンバ内で維持されるように、不活性ガス（例えば、アルゴン）で満たされる。他の実施形態では、チャンバが不活性ガスで満たされる代わりに、均一化チャンバ内に真空が形成されてもよい。
【０２２８】
ステップｓ３６において、部材２は、比較的高い温度まで（均一化チャンバ内で）加熱される。好ましくは、部材２は、１０００℃と１３００℃との間まで加熱される。この温度範囲は、有利に、非常に高い温度に関連する問題が回避又は軽減されることをもたらす傾向がある。更に、この温度範囲は、比較的速い処理時間をもたらすのに十分なだけ高く、また、部材２の（例えば、それ自体の重みの下での変形、初期融解、過度の結晶粒成長、又はその他の有害な冶金反応による）損傷を回避するのに十分なだけ低い傾向がある。
【０２２９】
一般に、酸素均一化工程は、反応化学物質が使用されないため、脱酸素（又は再酸化）工程より高い温度において実行されてもよい。好適な高温炉が存在する。
【０２３０】
この実施形態では、部材２は、第３の所定の期間にわたって加熱される。この実施形態では、第３の所定の期間は、０．５時間と１００時間との間である。好ましくは、第３の所定の期間は、１２時間未満である。これにより、均一化工程が、比較的費用効果が高いことが保証される傾向がある。
【０２３１】
有利には、この第３の所定の期間は、特定のパラメータ、例えば、部材２内の初期酸素含有量（すなわち、再酸化工程の後の部材２内の酸素含有量）、部材の様々な部分についての指定された酸素範囲、部材２の太さ、及び均一化温度、に依存して決定／変更することが可能な傾向がある。
【０２３２】
この実施形態では、第３の所定の期間は、部材２内の酸素均一化が起きる（すなわち、部材２内の酸素勾配が消滅する、又は低減させられる）ことをもたらすのに十分なだけ長い。従って、実質的に均一な特性を、又は、異なる領域において許容できる量だけ変化する特性を有する部材２が、有利に生産される傾向がある。更に、ＭＩＭによって生産されるものなどの、多孔質粉末製品については、酸素均一化の間に実行される加熱工程は、部材を更に焼結する傾向がある。これは、ＭＩＭ工程において、より短い初期焼結時間を使用することによって、許容される可能性がある。
【０２３３】
ステップｓ３８において、第３の所定の期間が満了した後、均一化チャンバは冷却のために放置される。
【０２３４】
このように、酸素均一化工程が提供される。
【０２３５】
図１２は、酸素均一化工程の後（すなわち、図５のステップｓ１４を実行した後）の第１の断面８、及び第２の断面１０の概略図（一定の縮尺率ではない）である。
【０２３６】
図４、図８、及び図１０におけるのと同様に、図１２で、比較的高い酸素濃度（すなわち、１８００ｐｐｍより高い）を有する断面８、１０内の領域は、黒で塗りつぶされており、中程度の酸素濃度（すなわち、１３００ｐｐｍから１８００ｐｐｍまでの範囲内）を有する領域は、クロスハッチングによって示されており、比較的低い酸素濃度（すなわち、１３００ｐｐｍより低い）を有する領域は、塗りつぶされていない。
【０２３７】
この実施形態では、酸素均一化工程の後、部材２は、中程度の酸素濃度を有する。更に、この酸素濃度は、部材全体を通して実質的に均一である。従って、図１２では、第１及び第２の断面８、１０は、クロスハッチングされている。
【０２３８】
従って、１３００重量ｐｐｍから１８００重量ｐｐｍまでの濃度における、実質的に均一な酸素レベルを有する、チタン合金部材を生産する工程が提供される。
【０２３９】
上述の工程によってもたらされる利点は、部材が、粉末冶金製造技術を使用して生産されるということである。これは、ニアネットシェイプ部材が、非常に少ない廃棄物を伴って生産されることをもたらす傾向がある。更に、機械加工することは法外に高価な可能性がある、比較的複雑な形状を作ることが、比較的容易である可能性がある。
【０２４０】
上述の工程によってもたらされる更なる利点は、比較的安価な合金粉末（それらの高い酸素含有量のため、一般に、構造部品の生産には適していない）を使用して、構造部材（例えば、部材）を生産することが可能な傾向があるということである。低品質かつ低コスト（すなわち、高酸素濃度）の合金を使用して部材が形成されてもよく、これは、次に、酸素を低減及び均一化するために（上述のように）処理されて、比較的より高い品質（すなわち、より低い酸素濃度）の部材が生産される。従来、より高い品質（すなわち、より低い酸素濃度）の部材は、比較的高品質の合金を使用して生産される。これらは比較的高コストである傾向がある。例えば、高品質チタン合金粉末のコストは１キログラム当たり約£１５０〜£２５０である場合があるのに対して、より低品質のチタン合金粉末のコストは１キログラム当たり£２０〜£１００である場合がある。合金粉末のコストは、例えば、これを使用して生産される部材の総製造コストの非常に大きな部分である傾向がある。上述の工程は、従来の方法と比較してかなりのコスト削減をもたらす傾向がある。
【０２４１】
上述の工程は、部材内の所望の酸素含有量が、より低いコストで達成され得ることをもたらす傾向がある。
【０２４２】
上述の工程は、部材（例えば、チタン合金部材）からバルク酸素を除去する問題に有利に対処する。更に、上述の工程は、工業規模で実行され得る。上述のように、部材からのバルク酸素の除去は、最初に、部材の表面から酸素を除去し（すなわち、部材の表面に近接する部材の部分の酸素レベルを低減させ）、次に、部材全体を通して酸素レベルを均一化することによって実行されてもよい。これにより、部材のバルク（すなわち、本体の大部分）全体を通して、酸素レベルが低減させられる。言い換えると、酸素レベルは、部材の表面において、又は部材の表面に近接して低下させられるだけではない。代わりに、酸素レベルは、部材（のバルク）全体を通して低減させられる傾向がある。従来、チタン粉末の酸素含有量を低減させるために高温化学処理がチタン粉末に適用されている。そのような高温化学処理は、粉末粒子が焼結される強い傾向のため、一般に、（例えば、金属射出成形のために好ましい）細かい粉末サイズには適していない。上述の工程は、任意のサイズの粉末から作られる部材に有利に適用可能である。これは、部材の形成の後で（すなわち、粉末が焼結された後で）処理が実行されるからである。
【０２４３】
上述の工程によってもたらされる更なる利点は、部材内の所望の酸素濃度を達成することが可能である傾向があるということである。これは、上述の脱酸素及び再酸化工程を使用して達成され得る。特定の濃度において、酸素は、チタン合金を強化し硬化させる。これは、多くの合金において重要な合金添加物である傾向がある。しかし、合金内の酸素濃度が高すぎる場合、酸素は、合金を脆化させ、靱性及び延性を低減させる傾向がある。
【０２４４】
鍛造及び熱処理を含む、多くの従来の処理操作は、合金内に酸素を導入する。この導入された酸素は、通常、部材の外面付近の薄い領域（Ｔｉ−６Ａｌ−４Ｖ合金では「アルファケース」と呼ばれる）に限定される。この薄い層は、機械切削されるか、化学的に除去されることが可能である。しかし、機械加工は高価な傾向があり、化学処理（「ケミカルミリング」と呼ばれる）は、高価な傾向があり、かつ、ますます制限的になる環境及び安全立法の対象となる傾向がある。上述の工程は、より低コストかつ環境的に許容できるアルファケースの除去方法をもたらす傾向がある。
【０２４５】
上述の工程によってもたらされる更なる利点は、脱酸素、再酸化、及び酸素均一化工程のうちのいずれも、多数の部材に対して同時に実行されてもよいということである。従って、これらの操作のいずれか又は全てを実行する（部材当たりの）コストは、大幅に低減され得る。
【０２４６】
チタン合金部材を生産する上述の工程内の任意の段階において、部材内の酸素レベルを評価又は判定することが可能な傾向がある。従来の技術が、部材内の平均酸素レベルを評価又は判定するために使用されてもよい。例えば、これは、生産される部材と実質的に同一のテスト部材に対して、例えば、ＴＣ４００シリーズＬｅｃｏ（商標）マシンを使用して「ガス融合による酸素判定（Ｏｘｙｇｅｎ  Ｄｅｔｅｒｍｉｎａｔｉｏｎ  ｂｙ  Ｇａｓ  Ｆｕｓｉｏｎ）」の工程（又はその他の硬度テスト工程）を実行することによって実行されてもよい。また、選択された部材片をテストすることによって部材を通した酸素レベル勾配を評価又は判定するために、従来の技術が使用されてもよい。
【０２４７】
上述の実施形態では、ステップｓ２が完了した後、固体材料に対して酸素低減工程が実施され、部材は９２〜１００％の範囲内の密度を有する（すなわち、部材は「完全に固化されている（ｆｕｌｌｙ  ｃｏｎｓｏｌｉｄａｔｅｄ）」）。
【０２４８】
ここで、部材が完全に固化される前に酸素低減工程が実行される、更なる実施形態について説明する。
【０２４９】
図１３は、チタン合金部材を生産する工程の特定のステップ（この中で、部材が完全に固化される前に、酸素低減工程が実行される）を示す工程流れ図である。
【０２５０】
ステップｓ４２において、部材が形成され、部分的に固化される。用語「部分的に固化される（ｐａｒｔｉａｌｌｙ  ｃｏｎｓｏｌｉｄａｔｅｄ）」は、本明細書中では、９２％未満、好ましくは、７０〜８０％の範囲内の固体密度を有する部材を意味するために使用される。他の実施形態では、用語「完全に固化される」、及び／又は、「部分的に固化される」は、異なる範囲の固体密度を意味してもよい。
【０２５１】
部材を形成し、部分的に固化する工程について、ここで、図１４を参照してより詳細に説明する。図１３の工程の残りのステップ（ステップｓ４４及びｓ４６）については、図１４の説明の後で説明する。
【０２５２】
図１４は、図１３のステップｓ４２において実行される、部材を部分的に固化する工程の特定のステップを示す工程流れ図である。
【０２５３】
ステップｓ４８において金属射出成形工程が実行されて、いわゆる「グリーンパーツ」が生産される。
【０２５４】
この更なる実施形態では、金属射出成形工程は、図２のステップｓ６を参照して上述した通りに実行される。
【０２５５】
ステップｓ５０において、グリーンパーツが冷やされ、離型された後、バインダ材料の一部がグリーンパーツから除去されて、いわゆる「ブラウンパーツ」が生産される。
【０２５６】
この更なる実施形態では、グリーンパーツからブラウンパーツを生産する工程は、図２のステップｓ７を参照して上述した通りに実行される。
【０２５７】
この更なる実施形態では、生産されるブラウンパーツは、約５０〜６０％の固体密度を有する。言い換えると、ブラウンパーツは、比較的多孔質である。更に、ブラウンパーツは、パーツ全体を通して実質的に均一な多孔性を有し、「開放多孔性（ｏｐｅｎ  ｐｏｒｏｓｉｔｙ）」（これは、内部で相互接続され、かつ、表面に開かれている多孔性である）として知られているものを有する。
【０２５８】
ステップｓ５２において、ステップｓ５０において生産されたブラウンパーツが「部分的に焼結される（ｐａｒｔｉａｌｌｙ  ｓｉｎｔｅｒｅｄ）」。
【０２５９】
この更なる実施形態では、従来の焼結工程が使用される。ブラウンパーツは、１０００℃から１３００℃までの範囲内の温度で焼結される。ブラウンパーツは、９２％未満、好ましくは、７０〜８０％の範囲内の固体密度を有するまで焼結される。他の実施形態では、部分的に固化された部材は、異なる範囲（例えば、６０〜９２％）内の固体密度を有する。
【０２６０】
このように、部材を形成し、部分的に固化する工程が提供される。
【０２６１】
ここで図１３を再び参照すると、ステップｓ４４において、部分的に固化された（すなわち、９２％未満の固体密度を有し、好ましくは７０〜８０％の範囲内の固体密度を有する）部材に対して、酸素低減工程が実行される。
【０２６２】
この更なる実施形態では、酸素低減工程が、部材内の酸素のレベル（すなわち、酸素濃度）を低減させるために、図５を参照して上述した通りに実行される。この工程は、部分的に固化された部材内の酸素濃度を、高レベルから所望の中レベルまで低減させる傾向がある。
【０２６３】
部分的に固化された部材（すなわち、依然として比較的多孔質である部材）に対して酸素低減工程を実行することによってもたらされる利点は、脱酸素、及び／又は、再酸化工程ステップの間、脱酸素／再酸化を実行するために使用される流体（すなわち、気化された物質、又は液化された更なる物質）が、部材内に、完全に固化された部材についての場合より深く浸透することが可能である（すなわち、流体が、部分的に固化された部材の結晶粒の間を、完全に固化された部材についての場合より容易に通過する）ということである。従って、比較的多孔質である部材の脱酸素／再酸化は、比較的効率的である傾向がある。これは、脱酸素、及び／又は再酸化工程の時間及びコストを低減させる傾向がある。
【０２６４】
部分的に固化された部材に対して酸素低減工程を実行することの更なる利点は、酸素濃度が部材全体を通してより均一になる傾向があるということである。従って、部材内の所望のレベルの酸素均一性を達成するために、部材のより少ない酸素均一化が使用されてもよい。
【０２６５】
部分的に固化された部材に対して酸素低減工程を実行することによりもたらされる更なる利点は、部材を完全に焼結／固化する（すなわち、その固体密度が９２％から１００％までの範囲内であることをもたらす）ための十分に高い温度において、部分的に固化された部材に対して、酸素均一化工程を実行することが可能な傾向があるということである。従って、部材を生産するための工程ステップの数が低減され、これにより部材を生産するコストが低減させられる傾向がある。
【０２６６】
ステップｓ４６において、所望される場合、部材を完全に焼結／固化する（すなわち、その固体密度が９２％から１００％までの範囲内であることをもたらす）ために、（真空又は不活性雰囲気中で）焼結工程が実行される。他の実施形態では、部材を完全に焼結／固化するために、異なるタイプの固化工程が実行されてもよい。例えば、他の実施形態では、熱間等静圧圧縮成形（ＨＩＰ）工程が実行される。
【０２６７】
このように、チタン合金部材を生産する工程（この中で、部分的に固化された部材に対して酸素低減工程が実行される）が提供される。
【０２６８】
上記の実施形態では、部材は、図２を参照して上述した通りに（ステップｓ２において）形成される。特に、部材は金属射出成形工程を含む工程を使用して形成される。しかし、他の実施形態では、部材は異なるネットシェイプ又はニアネットシェイプ製造工程を使用して形成される。用語「ニアネットシェイプ製造工程（ｎｅａｒ−ｎｅｔ  ｓｈａｐｅ  ｍａｎｕｆａｃｔｕｒｉｎｇ  ｐｒｏｃｅｓｓ）」は、本明細書中では、品目の初期生産が、最終的な（正味の）形状と（実質的に）同じ、又はこれに非常に近い（すなわち、許容公差内である）工程を意味するために使用される。これは、物体の表面仕上げの必要性を低減させる傾向がある。例えば、他の実施形態では、部材／物体／品目は、以下のニアネットシェイプ製造工程のうちの１つ以上を使用して生産される：キャスティング、パーマネントモールドキャスティング、粉末冶金、線形摩擦溶接、金属射出成形、ラピッドプロトタイピング、スプレーフォーミング、及び超塑性成形。そのような工程は、他の粉末冶金工程を使用することを含んでもよい。そのような工程は、例えば、熱間等静圧圧縮成形（ＨＩＰ）、冷間等静圧圧縮成形（ＣＩＰ）、及び、走査型レーザ又は電子ビームを使用する３Ｄ粉末溶融法を含んでもよい。そのような工程は、完全に、又は部分的に固化された金属又は合金部材／物体を形成するために使用されてもよい。そのような工程は、従来のインゴットルートによって生産されたフィードストックを使用してもよく、又は、粉末冶金ルートを介して、より低コストでより高酸素の合金粉末から作られたビレット、プレート、又はバーなどの、固体フィードストック材料を使用してもよい。物体を生産するために使用される金属／合金粉末は、例えば、混合された元素粉末であってもよい。例えば、Ｔｉ−６Ａｌ−４Ｖで作られた物体は、チタン、アルミニウム、及びバナジウムの粉末を混合することによって作られた混合された元素粉末から生産されてもよい。混合された元素粉末は、焼結工程の間に、合金化、及び均一化される傾向がある。Ｔｉ−６Ａｌ−４Ｖで作られた物体はまた、チタン粉末をＡｌ−Ｖマスター合金粉末と混合することによって作られた、混合された元素粉末から生産されてもよい。
【０２６９】
上記の実施形態では、部材は、６％のアルミニウム及び４％のバナジウムを有するチタンを含む合金（Ｔｉ−６Ａｌ−４Ｖ、又は、６−４、６／４、ＡＳＴＭ  Ｂ３４８グレード５としても知られている）から形成される。また、上記の実施形態では、合金は、ある量の酸素を固溶体中に含む。しかし、他の実施形態では、部材は異なる材料から形成される。例えば、他の実施形態では、部材は、純粋な（すなわち、合金でない）金属、又は、上記の実施形態において使用されるものとは異なるタイプの合金から形成される。好ましくは、部材は、好都合な処理温度においてかなりの酸素固溶度及び拡散率を有する金属又は合金であって、（蒸気又は液体の形態の、又は溶液中の）好適な脱酸素金属が存在するような金属又は合金から形成され、ここで、この脱酸素金属の酸素の負の生成自由エネルギーは、脱酸素される金属／合金の酸素の負の生成自由エネルギーより大きい。例えば、部材は、以下の金属のいずれか、又は、以下の金属のうちの１つ以上の合金から形成されてもよい：チタン、タンタル、バナジウム、ジルコニウム、モリブデン、ニオブ。
【０２７０】
他の実施形態では、物体／部材は、合金Ｔｉ−３Ａｌ−２．５Ｖで作られる。この合金で作られた物体は、（例えば、特定の適用例に使用される場合に）比較的低い最大酸素レベル（例えば、１２００ｐｐｍ以下）を有することが必要とされる場合がある。一般に、金属射出成形（ＭＩＭ）工程は、約１０００ｐｐｍの酸素を合金に追加する可能性がある。従って、従来、Ｔｉ−３Ａｌ−２．５Ｖで作られた、かつ、比較的低い最大酸素レベルを有する物体を、ＭＩＭ工程を使用して生産することは、不可能、又は非常に困難な傾向がある。しかし、そのような物体は、上述の工程を使用して作られ得る。例えば、（ｉ）いくらかのＴｉ−３Ａｌ−２．５Ｖ粉末を提供し、（ｉｉ）ＭＩＭ工程を使用して粉末から物体を生産し、（ｉｉｉ）脱酸素工程を実行し（例えば、図６を参照して上述したように）、（ｉｖ）（必要に応じて）均一化工程を実行し（例えば、図１１を参照して上述したように）、そのような物体が生産されてもよい。また、例えば、（ｉ）Ｔｉ−６Ａｌ−４Ｖ粉末を、商用純チタン粉末（ＣＰ）、及び／又はその他の元素又はマスター合金粉末と組み合わせて、Ｔｉ−３Ａｌ−２．５Ｖと実質的に同じ全体組成を有する混合された粉末を作り、（ｉｉ）ＭＩＭ工程を使用して、粉末から物体を生産し、（ｉｉｉ）脱酸素工程を実行し（例えば、図６を参照して上述したように）、（ｉｖ）（必要に応じて）均一化工程を実行し（例えば、図１１を参照して上述したように）、そのような物体が生産されてもよい。Ｔｉ−３Ａｌ−２．５Ｖの組成範囲はかなり広い傾向があり、従って、標準に準拠する物体を生産することは可能な傾向がある。物体内の酸素レベルは、焼結の間に有利に均一化される傾向がある。Ｔｉ−３Ａｌ−２．５Ｖ混合粉末を形成してもよい、Ｔｉ−６Ａｌ−４Ｖ、及びＣＰ材料／粉末、及びその他の好適な元素又はマスター合金粉末は、容易に入手可能かつ比較的安価である傾向があるのに対して、Ｔｉ−３Ａｌ−２．５Ｖは、入手するのがより困難かつより高価である傾向がある。
【０２７１】
上記の実施形態では、部材は、部材（例えば、１台の機械の中で、又は１台の機械によって使用されるのに好適な部材）である。しかし、他の実施形態では、部材は、金属又は合金から作られた、異なるタイプのエンティティ、物体、又は品目（例えば、インゴット、ビレット、プレート、シート、ワイヤ、又はバー、あるいは、何らかのその他の中間生産物の形態）である。
【０２７２】
上記の実施形態では、部材の形状及びサイズは、図３を参照して上記でより詳細に説明した通りである。部材の形状は、端と端を接続して配置された２つの同軸円筒の形状である。第１の円筒は、約２０ｍｍの直径、及び約１００ｍｍの長さを有し、第２の円筒は、約９ｍｍの直径、及び約１００ｍｍの長さを有する。しかし、他の実施形態では、部材のサイズ、及び又は、形状は異なり、すなわち、部材は、任意の適切なサイズ及び形状であってもよい。
【０２７３】
上記の実施形態では、部材を形成するステップ（ステップｓ２）は、単一の部材を形成するために使用される。また、上記の実施形態では、酸素低減ステップ（ステップｓ４）は、一度に単一の部材に対して実行される。しかし、他の実施形態では、部材を形成するステップは、異なる数の実質的に同一又は異なる部材（複数）を同時に形成するために使用される。また、他の実施形態では、酸素低減ステップ（ステップｓ４）は、異なる数の実質的に同一又は異なる部材に対して同時に実行される。形成工程、又は酸素低減工程を複数の部材について同時に実施することは、部材当たりの工程のコストを有利に低減させる傾向がある。
【０２７４】
上記の実施形態では、部材の焼結は、上記で指定された温度において上記で指定された期間にわたって実行される。しかし、他の実施形態では、部材の焼結は、異なる適切な温度において及び／又は異なる適切な期間にわたって実行される。
【０２７５】
上記の実施形態では、１８００ｐｐｍより高い酸素濃度が、高レベルとして記載された。また、１３００ｐｐｍと１８００ｐｐｍとの間の酸素濃度が、中程度の（所望の）レベルとして記載された。また、１３００ｐｐｍ未満の酸素濃度が、低レベルとして記載された。しかし、他の実施形態では、高、中、及び／又は低酸素濃度レベルは異なる。また、他の実施形態では、脱酸素工程は、部材内の平均酸素濃度を任意のレベルから任意の他のレベルまで減少させるために使用される。また、他の実施形態では、再酸化工程は、部材内の平均酸素濃度を任意のレベルから任意の他のレベルまで増加させるために使用される。
【０２７６】
例えば、他の実施形態では、所望される（平均）酸素濃度は、１０００ｐｐｍと２３００ｐｐｍとの間である。他の実施形態では、所望される酸素濃度は、１３００ｐｐｍと１８００ｐｐｍとの間である。他の実施形態では、所望される酸素濃度は、１７００ｐｐｍと１８００ｐｐｍとの間である。他の実施形態では、例えば、Ｔｉ−６Ａｌ−４Ｖエキストラローインタースティシャル（Ｅｘｔｒａ  Ｌｏｗ  Ｉｎｔｅｒｓｔｉｔｉａｌ）（ＥＬＩ）物体が所望される場合、所望される酸素濃度は１３００ｐｐｍ以下、又は１０００ｐｐｍ以下である。
【０２７７】
また、例えば、他の実施形態では、高（平均）溶質濃度レベル、すなわち、未処理部材の初期溶質濃度レベル、又は（例えば、ＭＩＭを使用することによって）部材を形成する原材料の初期溶質濃度レベルは、２３００ｐｐｍと１００００ｐｐｍとの間である。他の実施形態では、高溶質濃度レベルは、５０００ｐｐｍと１００００ｐｐｍとの間（例えば８０００ｐｐｍ）である。他の実施形態では、高溶質濃度レベルは、１００００ｐｐｍより高い。高酸素濃度（例えば８０００ｐｐｍ）を有するチタン合金粉末は、有利に安価な傾向があり、そのような粉末から生産される物体は、はるかに低い酸素濃度を有する物体を形成するために、上述の工程を使用して脱酸素されることが可能である。
【０２７８】
他の実施形態では、所望される溶質濃度レベルは、（高）初期溶質濃度レベルのある割合である。例えば、所望される溶質濃度レベルは、（高）初期溶質濃度レベルの半分、又は４分の１、又は５分の１であってもよい。
【０２７９】
上記の実施形態では、脱酸素チャンバ、再酸化チャンバ、及び均一化チャンバは、それぞれ、上述のように構成される（脱酸素チャンバについては、図７を参照して上述した）。しかし、他の実施形態では、これらのチャンバのうちの１つ以上は、異なるように構成されて（例えば、異なる適切な材料から作られ、あるいは、異なる、又は追加の装備品を有し）、上述の機能を依然として提供する。
【０２８０】
上記の実施形態では、（上述のようにステップｓ１０において実行される）脱酸素工程は、（部材が物質のレベルの完全に上方にあるように）脱酸素チャンバのコンテナの底部を物質で満たし、コンテナを封止し、物質が気化されるようにコンテナを加熱することによって実施される。この気化された物質は、部材を脱酸素する。しかし、他の実施形態では、脱酸素チャンバのコンテナは、部材が物質内に部分的に、又は完全に浸されるように物質で満たされる。コンテナは、次に、物質が液化又は気化されるように加熱されてもよい。この液化／気化された物質は、部材を脱酸素する傾向がある。
【０２８１】
また、上記の実施形態では、（上述のようにステップｓ１２において実行される）再酸化工程は、（部材が更なる物質内に完全に浸されるように）再酸化チャンバのコンテナを更なる物質で満たし、コンテナを封止し、更なる物質が液化されるようにコンテナを加熱することによって実施される。この液化された更なる物質は、部材を再酸化する。しかし、他の実施形態では、再酸化チャンバのコンテナは、部材が更なる物質内に部分的に浸されるように、又は更なる物質内に全く浸されないように、更なる物質で満たされる。部材が更なる物質内に部分的に浸される場合、コンテナは、次に、物質が液化又は気化されるように加熱されてもよい。この液化／気化された更なる物質は、部材を酸化する傾向がある。部材が更なる物質内に全く浸されない場合、コンテナは、次に、物質が気化されるように加熱されてもよい。この気化された更なる物質は、部材を酸化する傾向がある。
【０２８２】
部材が、液化された物質／更なる物質内に全く浸されない（すなわち、部材が、蒸気によって脱酸素又は再酸化される）実施形態においてもたらされる利点は、処理の後、部材が廃棄物（例えば、塩）で薄く覆われるのみであるということである。これは、部材の洗浄／清浄化を容易にする傾向がある。また、処理容器からの部材の取り出しが容易にされる傾向がある。これは、部材が、液化された物質／更なる物質内に完全に、又は部分的に浸漬される実施形態とは対照的である傾向がある。そのような実施形態では、処理の後、部材は、少なくとも部分的に固体廃棄材料で覆われる傾向がある（これは、何らかの方法で（例えば、通常は、湯洗いによって）除去されてもよい）。この、部材の覆いの問題は、廃棄物が凝固する前に部材を液体から分離する方法を提供することによって対処され得る。
【０２８３】
部材が、液化された物質／更なる物質内に全く浸されない（すなわち、部材が蒸気によって脱酸素又は再酸化される）実施形態においてもたらされる更なる利点は、より少ない物質／更なる物質が使用される傾向があるということである。これは、コスト削減をもたらす傾向がある。
【０２８４】
上記の実施形態では、物質は、化学的脱酸素剤、及びフラックスを含む。しかし、他の実施形態では、物質は、異なる適切な構成成分の組を含む。例えば、他の実施形態では、フラックスは使用されない。また、他の実施形態では、上記の実施形態で使用される相対比率とは異なる化学的脱酸素剤とフラックスとの相対比率が使用される。
【０２８５】
上記の実施形態では、更なる物質は、酸化化学物質、及びフラックスを含む。しかし、他の実施形態では、更なる物質は、異なる適切な構成成分の組を含む。例えば、他の実施形態では、フラックスは使用されない。また、他の実施形態では、上記の実施形態で使用される相対比率とは異なる酸化化学物質とフラックスとの相対比率が使用される。
【０２８６】
上記の実施形態では、物質内の化学的脱酸素剤は、カルシウムである。しかし、他の実施形態では、１つ以上の異なる化学的脱酸素剤がカルシウムの代わりに、又はカルシウムに加えて使用される。例えば、ナトリウム、又は異なるアルカリ土類金属が使用されてもよい。
【０２８７】
上記の実施形態では、更なる物質内の酸化化学物質は、酸化カルシウムである。しかし、他の実施形態では、１つ以上の異なる酸化化学物質が酸化カルシウムの代わりに、又は酸化カルシウムに加えて使用される。例えば、酸化ナトリウムが使用されてもよい。
【０２８８】
上記の実施形態では、物質及び更なる物質内で使用されるフラックスは、塩化カルシウムである。しかし、他の実施形態では、脱酸素及び再酸化工程のいずれか、又は両方において、１つ以上の異なるフラックス材料が塩化カルシウムの代わりに、又は塩化カルシウムに加えて使用される。例えば、塩化ナトリウムが使用されてもよい。塩化ナトリウム／塩化カルシウム共融混合物は、塩化カルシウムより低い融解温度を有する。これは、いくつかの工程において望ましい場合がある。
【０２８９】
上記の実施形態では、物質及び更なる物質は、後で液化／気化される、固体粉末／ペレットである。しかし、他の実施形態では、物質、及び／又は更なる物質のフラックス、及び又は化学反応物は、異なる状態を有してもよい。例えば、蒸気形態のフラックスが使用されてもよい。
【０２９０】
上記の実施形態では、脱酸素工程は、脱酸素チャンバを、好ましくは、１０００℃〜１２００℃まで０．５〜１００時間にわたって加熱することを含む。脱酸素工程を比較的高い温度（例えば、１１００℃）において実行することは、生産された部品に伴う酸素が、その部品内により均一に有利に分散される（すなわち、生産された部品全体を通した酸素濃度が、より均一化される）ことをもたらす傾向がある。これは、一部の物体について、更なる均一化を実行する必要性をなくす、又は低減する可能性がある。しかし、他の実施形態では、脱酸素工程の間、脱酸素チャンバは、異なる適切な温度まで加熱される。また、他の実施形態では、脱酸素工程は、異なる適切な期間にわたって実行される。
【０２９１】
上記の実施形態では、再酸化工程は、再酸化チャンバを、好ましくは、１０００℃〜１２００℃まで０．５〜１００時間にわたって加熱することを含む。しかし、他の実施形態では、再酸化工程の間、再酸化チャンバは、異なる適切な温度まで加熱される。また、他の実施形態では、再酸化工程は、異なる適切な期間にわたって実行される。
【０２９２】
上記の実施形態では、酸素均一化工程は、脱酸素チャンバを、好ましくは、１０００℃〜１３００℃まで０．５〜１００時間にわたって加熱することを含む。しかし、他の実施形態では、酸素均一化工程の間、均一化チャンバは、異なる適切な温度まで加熱される。また、他の実施形態では、均一化工程は、異なる適切な期間（例えば、５０時間と１００時間との間、又は、７０時間と１００時間との間）にわたって実行される。
【０２９３】
上記の実施形態では、部材は、フラックスを除去するために水を使用して、その他の残留物を除去するために希酸を使用して清浄にされる。しかし、他の実施形態では、部材は、異なる適切な工程を使用して清浄にされる。また、他の実施形態では、部材は清浄にされない。
【０２９４】
上記の実施形態では、部材の脱酸素（又は、再酸化）の間、酸素は、部材の表面から実質的に均一に除去（又は、追加）される。しかし、他の実施形態では、これらの工程の間、酸素は、実質的に均一に除去又は追加されない。例えば、他の実施形態では、脱酸素、及び／又は再酸化工程の間、部材の一部が蒸気からマスキングされてもよい（又は、蒸気と接触しないようにされてもよい）。
【０２９５】
上記の実施形態では、脱酸素及び再酸化工程は、関連する期間の後、関連するチャンバの加熱を停止することによって停止される。しかし、他の実施形態では、部材の脱酸素、及び／又は再酸化は、異なる方法によって停止されてもよい。例えば他の実施形態では、特定の比率の酸素が除去／導入されるための十分な脱酸素／再酸化化学物質のみを供給することによって、所望される平均酸素含有量が達成されてから反応物が尽きてもよく、又は、化学反応が平衡に達してもよい。
【０２９６】
上記の実施形態では、上述の工程は、部材部品からバルク酸素を除去（又は追加）するために実施される。しかし、他の実施形態では、工程は、部材から異なる侵入型溶質を除去又は追加するために実施されてもよい。例えば他の実施形態では、工程は、部材から炭素、水素、又は窒素を除去するために実施される。
【０２９７】
上述のフローチャートに示された工程ステップのいくつかは、省略されてもよく（例えば、ステップｓ１２の再酸化工程、又は均一化工程ｓ１４）、あるいは、そのような工程ステップは、上記で提示した、図に示された順序とは異なる順序で実行されてもよいということに留意されたい。更に、全ての工程ステップは、便宜のため、及び理解を容易にするために、別個の時間的に順次的なステップとして示されたが、それにもかかわらず、工程ステップのうちのいくつかは、実際には同時に、又は少なくともある程度まで時間的に重なり合って実行される。
【０２９８】
上記の実施形態では、部材／物体全体を通して酸素濃度レベルを均一化するために（例えば、ステップｓ１４において）独立した均一化工程が実行される。しかし、他の実施形態では、そのような工程は実行されない。例えば、生産された物体内の酸素濃度の変化が許容され得るため、均一化工程は実行されなくてもよい。また、例えば、生産された物体内の酸素は、脱酸素、及び／又は再酸化工程によって十分に均一化されているため、均一化工程は実行されなくてもよい。
【図１】
2014522452.tif 000003
【図２】
2014522452.tif 000004
【図３】
2014522452.tif 000005
【図４】
2014522452.tif 000006
【図５】
2014522452.tif 000007
【図６】
2014522452.tif 000008
【図７】
2014522452.tif 000009
【図８】
2014522452.tif 000010
【図９】
2014522452.tif 000011
【図１０】
2014522452.tif 000012
【図１１】
2014522452.tif 000013
【図１２】
2014522452.tif 000014
【図１３】
2014522452.tif 000015
【図１４】
2014522452.tif 000016
【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
物体を生産する方法であって、  前記物体はチタン又はチタン合金で作られており、前記物体は所望の形状を有し、前記物体は非多孔質物体であり、  前記方法は、  いくらかのチタン又はチタン合金を提供し、前記提供されたチタン又はチタン合金は、第１の平均酸素レベルを有し、  前記提供されたチタン又はチタン合金を使用して、ネットシェイプ又はニアネットシェイプ製造工程を実行して、中間物体を生産し、ここで、    前記中間物体は、前記所望の形状を有し、    前記中間物体は、非多孔質物体であり、    前記中間物体は、第２の平均酸素レベルを有し、前記第２の平均酸素レベルは前記第１の平均酸素レベル以上であり、  前記中間物体の表面からある量の酸素を除去して、第３の平均酸素レベルを有する前記中間物体を提供するように脱酸素工程を実行し、前記第３の平均酸素レベルは前記第２の平均酸素レベルより低く、  その後、前記中間物体内の酸素レベルの均一性を増加させるように前記中間物体に対して均一化工程を実行して、これにより、前記物体を提供すること  を含む、方法。
【請求項２】
前記脱酸素工程及び前記均一化工程は、前記中間物体がその形状及び固体密度を実質的に保持するように実行される、請求項１に記載の方法。
【請求項３】
前記脱酸素工程は、前記中間物体の少なくとも部分を流体にさらすことを含み、ここで、前記流体は化学反応物を含み、前記化学反応物は、前記チタン又はチタン合金とは異なるレベルの酸素に対する反応性を有する、請求項１又は請求項２に記載の方法。
【請求項４】
前記化学反応物はカルシウムである、請求項３に記載の方法。
【請求項５】
前記流体はフラックス材料を更に含み、前記フラックス材料は、前記化学反応物と前記チタン又はチタン合金との間の反応生成物の前記物体の表面からの除去を促進するためのものである、請求項３又は請求項４に記載の方法。
【請求項６】
前記流体は蒸気である、請求項３〜請求項５のいずれか一項に記載の方法。
【請求項７】
生産された前記物体、及び前記中間物体は、それぞれ９２％から１００％までの範囲内の固体密度を有する、請求項１〜請求項６のいずれか一項に記載の方法。
【請求項８】
前記チタン又はチタン合金のある量は、粉末形態で提供される、請求項１〜請求項７のいずれか一項に記載の方法。
【請求項９】
前記ネットシェイプ又はニアネットシェイプ製造工程は、キャスティング、パーマネントモールドキャスティング、粉末冶金、線形摩擦溶接、金属射出成形、ラピッドプロトタイピング、スプレーフォーミング、及び超塑性成形からなる群から選択される、請求項１〜請求項８のいずれか一項に記載の方法。
【請求項１０】
前記ネットシェイプ又はニアネットシェイプ製造工程は、金属射出成形である、請求項１〜請求項９のいずれか一項に記載の方法。
【請求項１１】
前記脱酸素工程は、  前記中間物体からある量の酸素を除去し、これにより、前記中間物体の平均酸素レベルを低減させ、  前記中間物体にある量の酸素を追加し、これにより、前記中間物体の平均酸素レベルを増加させることを含み、ここで、  前記中間物体の平均酸素レベルが低減させられる量は、前記中間物体の平均酸素レベルが増加させられる量より大きい、  請求項１〜請求項１０のいずれか一項に記載の方法。
【請求項１２】
前記ある量の酸素を追加するステップは、前記ある量の酸素を除去するステップの後で実行される、請求項１１に記載の方法。
【請求項１３】
前記均一化工程は、前記物体内の酸素レベルが、前記物体全体を通して実質的に均一となるように実行される、請求項１〜請求項１２のいずれか一項に記載の方法。
【請求項１４】
前記均一化工程を実行するステップは、前記物体を１０００℃と１３００℃との間まで、０．５時間と１００時間との間にわたって加熱することを含む、請求項１〜請求項１３のいずれか一項に記載の方法。
【請求項１５】
請求項１〜請求項１４のいずれか一項に記載の方法を実行することによって生産される物体。 
【国際調査報告】
2014522452.tif 000017
2014522452.tif 000018
2014522452.tif 000019